(57)【要約】【課題】デガッシングヒートシール後の絶縁性を十分維持することができる蓄電装置用外装材を提供すること。【解決手段】少なくとも基材層、一方又は両方の面に腐食防止処理層が設けられた金属箔層、及び、シーラント層をこの順で備える蓄電装置用外装材であって、シーラント層がポリプロピレン系樹脂（Ａ）及びポリプロピレン系樹脂と非相溶である非相溶系成分（Ｂ）を含有し、ポリプロピレン系樹脂（Ａ）の存在領域とポリプロピレン系樹脂（Ａ）に囲まれた複数の非相溶系成分（Ｂ）の存在領域とを有し、シーラント層が、その厚さ方向及びＭＤ方向に沿った断面における前記非相溶系成分（Ｂ）の存在領域のＭＤ方向の平均長さＬＡｈＭＤに対する、蓄電装置用外装材を１９０℃で３０秒間加熱した後の厚さ方向及びＭＤ方向に沿った断面における非相溶系成分（Ｂ）の存在領域のＭＤ方向の平均長さＬＡＭＤの比（ＬＡｈＭＤ／ＬＡＭＤ）が０．２０以上である低収縮性シーラント層を含む、蓄電装置用外装材。【選択図】図１
2019096469.tif 000002
【特許請求の範囲】
【請求項１】
少なくとも基材層、一方又は両方の面に腐食防止処理層が設けられた金属箔層、及び、シーラント層をこの順で備える蓄電装置用外装材であって、
前記シーラント層がポリプロピレン系樹脂（Ａ）及び前記ポリプロピレン系樹脂と非相溶である非相溶系成分（Ｂ）を含有し、前記ポリプロピレン系樹脂（Ａ）の存在領域と前記ポリプロピレン系樹脂（Ａ）に囲まれた複数の前記非相溶系成分（Ｂ）の存在領域とを有し、
前記シーラント層が、その厚さ方向及びＭＤ方向に沿った断面における前記非相溶系成分（Ｂ）の存在領域の前記ＭＤ方向の平均長さＬＡＭＤに対する、前記蓄電装置用外装材を１９０℃で３０秒間加熱した後の前記厚さ方向及びＭＤ方向に沿った断面における前記非相溶系成分（Ｂ）の存在領域の前記ＭＤ方向の平均長さＬＡｈＭＤの比（ＬＡｈＭＤ／ＬＡＭＤ）が０．２０以上である低収縮性シーラント層を含む、蓄電装置用外装材。
【請求項２】
前記蓄電装置用外装材を１９０℃で３０秒間加熱した後の前記シーラント層の厚さ方向及びＭＤ方向に沿った断面における前記非相溶系成分（Ｂ）の存在領域の、前記厚さ方向の平均長さＬＡｈＶＤに対する、前記ＭＤ方向の平均長さＬＡｈＭＤの比（ＬＡｈＭＤ／ＬＡｈＶＤ）が２．５０以上である、請求項１に記載の蓄電装置用外装材。
【請求項３】
前記シーラント層が複数の層からなり、そのうちの少なくとも一層が前記低収縮性シーラント層である、請求項１又は２に記載の蓄電装置用外装材。
【請求項４】
前記シーラント層が複数の層からなり、そのうちの前記金属箔層に最も近い層が前記低収縮性シーラント層である、請求項１〜３のいずれか一項に記載の蓄電装置用外装材。
【請求項５】
前記シーラント層は、前記ポリプロピレン系樹脂（Ａ）と相溶する相溶系エラストマー（Ｃ）をさらに含有し、
前記相溶系エラストマー（Ｃ）はプロピレン−αオレフィン共重合体を含む、請求項１〜４のいずれか一項に記載の蓄電装置用外装材。
【請求項６】
前記シーラント層は、前記ポリプロピレン系樹脂（Ａ）と相溶する相溶系エラストマー（Ｃ）をさらに含有し、
前記シーラント層が複数の層からなり、そのうちの前記金属箔層に最も近い層において、
前記ポリプロピレン系樹脂（Ａ）が酸変性ポリプロピレンを含み、
前記相溶系エラストマー（Ｃ）がアタクチック構造のポリプロピレン又はアタクチック構造のプロピレン−αオレフィン共重合体を含む、請求項１〜４のいずれか一項に記載の蓄電装置用外装材。
【請求項７】
前記金属箔層と前記シーラント層との間に接着剤層をさらに備え、
前記接着剤層が、酸変性ポリオレフィンと、多官能イソシアネート化合物、グリシジル化合物、カルボキシ基を有する化合物、オキサゾリン基を有する化合物、及びカルボジイミド化合物からなる群より選択される少なくとも１種の硬化剤と、を含有する、請求項１〜４のいずれか一項に記載の蓄電装置用外装材。
【発明の詳細な説明】
【技術分野】
【０００１】
本発明は、蓄電装置用外装材に関する。
【背景技術】
【０００２】
蓄電装置としては、例えば、リチウムイオン電池、ニッケル水素電池、及び鉛蓄電池等の二次電池、並びに電気二重層キャパシタ等の電気化学キャパシタが知られている。携帯機器の小型化又は設置スペースの制限等により蓄電装置のさらなる小型化が求められており、エネルギー密度が高いリチウムイオン電池が注目されている。リチウムイオン電池に用いられる外装材としては、従来は金属製の缶が用いられていたが、軽量で、放熱性が高く、低コストで作製できる多層フィルム（例えば、基材層／金属箔層／シーラント層のような構成のフィルム）が用いられるようになっている。
【０００３】
上記多層フィルムを外装材に用いるリチウムイオン電池では、内部への水分の浸入を防止するため、金属箔層としてアルミニウム箔層を含む外装材により電池内容物を覆う構成が採用されている。このような構成を採用したリチウムイオン電池は、アルミラミネートタイプのリチウムイオン電池と呼ばれている。リチウムイオン電池の電池内容物には、正極、負極及びセパレータとともに、炭酸プロピレン、炭酸エチレン、炭酸ジメチル、炭酸ジエチル、炭酸エチルメチルなどの浸透力を有する非プロトン性の溶媒に、電解質としてリチウム塩を溶解した電解液、もしくはその電解液を含浸させたポリマーゲルからなる電解質層が含まれる。
【０００４】
アルミラミネートタイプのリチウムイオン電池は、例えば、外装材の一部に冷間成型によって凹部を形成し、該凹部内に電池内容物を収容し、外装材の残りの部分を折り返して縁部分をヒートシールで封止したエンボスタイプのリチウムイオン電池が知られている。このようなリチウムイオン電池を構成する外装材には、ヒートシールによって安定した密封性を示すとともに、電池内容物の電解液によりアルミニウム箔層とシーラント層間のラミネート強度の低下が生じにくいことが求められている。
【０００５】
また、スマートフォン、タブレットＰＣ等の薄型化により、搭載される蓄電装置にも薄型ものが求められる。蓄電装置の薄型化に伴い、蓄電装置用外装材の基材層、金属箔層及びシーラント層の薄膜化が進んでいることから、シーラント層が薄膜化されることによる絶縁性やラミネート強度の低下が問題となっている。
【０００６】
そこで、例えば特許文献１では、接着性ポリメチルペンテン層を含むヒートシール層（シーラント層）を備えることにより、ヒートシールの熱と圧力によって外装体のバリア層とタブとがショートすることなく安定して密封可能な外装材が提案されている。
【先行技術文献】
【特許文献】
【０００７】
【特許文献１】特開２００２−２４５９８３号公報
【発明の概要】
【発明が解決しようとする課題】
【０００８】
上記特許文献１に記載されたような従来の外装材では、タブリードと金属箔層が接触することによる絶縁性の低下への対策がなされている。しかしながら、絶縁性の低下には、別の要因も存在すると考えられる。リチウムイオン電池としてエネルギーを蓄積させるためには、電流値や電圧値、環境温度などを所定の条件にして充放電を行い、化学変化を起こさせる（化成）ことが必要となる。この化成工程は、電解液を注入した仮電池の状態で行われる。そして、化成によって発生したガスの除去や電解液の補充のため、電池は一度開封され、その後最終シールを行って電池が完成する。この最終シールは一度電解液に浸った部分をシールするため、電解液を噛み込んだ状態でヒートシールを行うデガッシングシール（デガッシングヒートシール）となる。
【０００９】
本発明者らのこれまでの検証により、絶縁性の低下は、デガッシングヒートシールによるシーラント層の破壊により引き起こされることが多く、その対策が非常に重要であることが分かった。特許文献１では、デガッシングヒートシールによるシーラント層の破壊に対する検討はなされていない。
【００１０】
デガッシングヒートシールでは、電池内容物を収容した外装材をヒートシールで封止する際に電解液を噛み込みながらヒートシールするため、電解液が発泡し、シーラント層が破壊される場合がある。そして、シーラント層の破壊された部分から電解液が入り込み、金属層に接触することで、絶縁性が低下すると考えられる。
【００１１】
さらに、デガッシングヒートシールによるシーラント層の破壊に起因して発生する絶縁性の低下は、シーラント層の薄膜化の影響を受けやすいため、絶縁性改善の中でも今後特に対策が必要となる。
【００１２】
本発明は、上記従来技術の有する課題に鑑みてなされたものであり、デガッシングヒートシール後の絶縁性を十分維持することができる蓄電装置用外装材を提供することを目的とする。
【課題を解決するための手段】
【００１３】
本発明は、少なくとも基材層、一方又は両方の面に腐食防止処理層が設けられた金属箔層、及び、シーラント層をこの順で備える蓄電装置用外装材を提供する。上記外装材において、上記シーラント層がポリプロピレン系樹脂（Ａ）及び上記ポリプロピレン系樹脂と非相溶である非相溶系成分（Ｂ）を含有し、上記ポリプロピレン系樹脂（Ａ）の存在領域と上記ポリプロピレン系樹脂（Ａ）に囲まれた複数の上記非相溶系成分（Ｂ）の存在領域とを有する。さらに、上記シーラント層が、その厚さ方向及びＭＤ方向に沿った断面における上記非相溶系成分（Ｂ）の存在領域の上記ＭＤ方向の平均長さＬＡＭＤに対する、上記蓄電装置用外装材を１９０℃で３０秒間加熱した後の上記厚さ方向及びＭＤ方向に沿った断面における上記非相溶系成分（Ｂ）の存在領域の上記ＭＤ方向の平均長さＬＡｈＭＤの比（ＬＡｈＭＤ／ＬＡＭＤ）が０．２０以上である低収縮性シーラント層を含む。以下、この比（ＬＡｈＭＤ／ＬＡＭＤ）を単に収縮比ということがある。
【００１４】
上記蓄電装置用外装材によれば、シーラント層が薄膜化した場合でも、デガッシングヒートシール後の絶縁性を十分維持することができる。上記蓄電装置用外装材がこのような効果を奏する理由を本発明者らは以下のように推測している。デガッシングヒートシールの際、シーラント層は電解液により膨潤しており、電解液を噛み込んだ状態でヒートシールが行われるため、電解液の揮発（発泡）によると考えられるシーラント層の変形が生じる。電解液の発泡は、シーラント層が有するポリプロピレン系樹脂（Ａ）及び非相溶系成分（Ｂ）により形成される海島構造の界面等に空隙を形成しやすく、金属箔層がシーラント層内部の空隙に露出しやすくなり、空隙内に電解液が侵入して金属箔層の露出した部分に電解液が接触することによって絶縁性が低下すると考えられる。特に、シーラント層が薄膜化した場合、発泡によるシーラント層の変形は厚さに対して大きくなり、絶縁性低下の可能性が一層高まる。その結果本発明では、シーラント層が一定以上の収縮比を有する低収縮性シーラント層を含む。このような低収縮性シーラント層を備える外装材では上記海島構造の界面におけるポリプロピレン系樹脂（Ａ）と非相溶系成分（Ｂ）との密着性が高く、電解液が発泡した場合でも上記界面を起点とした空隙が生じにくくなる。したがって、本発明に係る蓄電装置用外装材では、シーラント層が薄膜化した場合でも、デガッシングヒートシール後の絶縁性を十分維持することができる。
【００１５】
上記蓄電装置用外装材において、上記蓄電装置用外装材を１９０℃で３０秒間加熱した後の上記シーラント層の厚さ方向及びＭＤ方向に沿った断面における上記非相溶系成分（Ｂ）の存在領域の、上記厚さ方向の平均長さＬＡｈＶＤに対する、ＭＤ方向の平均長さＬＡｈＭＤの比（ＬＡｈＭＤ／ＬＡｈＶＤ）が２．５０以上であることが好ましい。加熱後の上記非相溶系成分（Ｂ）の存在領域が上記を満たすことにより、デガッシングヒートシール後の絶縁性がより良好に維持される傾向がある。
【００１６】
上記蓄電装置用外装材において、上記シーラント層が複数の層からなり、そのうちの少なくとも一層が上記低収縮性シーラント層であってもよい。この場合、複数のシーラント層のうちの上記金属箔層に最も近い層が上記低収縮性シーラント層であることが好ましい。シーラント層が金属箔層に最も近い層が低収縮性シーラント層であることにより、デガッシングヒートシール後の絶縁性の低下をさらに抑制しやすくなる傾向がある。デガッシングヒートシールの際の電解液の発泡はシーラント層の金属箔層に近い部分で発生することが多く、金属箔層に最も近い層での収縮比が大きい（非相溶系成分（Ｂ）の収縮が小さい）ことにより、絶縁性の低下をより効率的に抑制しやすくなる傾向がある。
【００１７】
上記蓄電装置用外装材において、上記シーラント層は、上記ポリプロピレン系樹脂（Ａ）と相溶する相溶系エラストマー（Ｃ）をさらに含有することができ、上記相溶系エラストマー（Ｃ）はプロピレン−αオレフィン共重合体を含むことができる。シーラント層がポリプロピレン系樹脂（Ａ）と相溶する相溶系エラストマー（Ｃ）を含有することで、シーラント層に柔軟性を付与することができ、外装材に成型白化抑制及び耐衝撃性等の機能を付与することができ、外装材としての機能性を向上させることができる。
【００１８】
また、上記シーラント層が複数の層からなり、そのうちの上記金属箔層に最も近い層において、上記ポリプロピレン系樹脂（Ａ）が酸変性ポリプロピレンを含むことができ、上記相溶系エラストマー（Ｃ）がアタクチック構造のポリプロピレン又はアタクチック構造のプロピレン−αオレフィン共重合体を含むことができる。このような蓄電装置用外装材によれば、シーラント層と金属箔層との密着性を保持しやすくなり、電解液の発泡の起点となる接着不良部分の発生を防ぎ、デガッシングヒートシール後の絶縁性の低下をさらに抑制しやすくなる傾向がある。
【００１９】
上記蓄電装置用外装材において、上記金属箔層と上記シーラント層との間に接着剤層をさらに備えることができ、上記接着剤層が、酸変性ポリオレフィンと、多官能イソシアネート化合物、グリシジル化合物、カルボキシ基を有する化合物、オキサゾリン基を有する化合物、及びカルボジイミド化合物からなる群より選択される少なくとも１種の硬化剤と、を含有することができる。
【発明の効果】
【００２０】
本発明によれば、デガッシングヒートシール後の絶縁性を十分維持することができる蓄電装置用外装材を提供することができる。
【図面の簡単な説明】
【００２１】
【図１】本発明の一実施形態に係る蓄電装置用外装材の概略断面図である。
【図２】本発明の一実施形態に係る蓄電装置用外装材におけるシーラント層の厚さ方向及びＭＤ方向に沿った面の断面構造を模式的に示す拡大断面図であり、（ａ）が１９０℃で３０秒間加熱する前の図であり、（ｂ）が１９０℃で３０秒間加熱した後の図である。
【図３】本発明の一実施形態に係る蓄電装置用外装材の概略断面図である。
【図４】本発明の一実施形態に係る蓄電装置用外装材の概略断面図である。
【図５】実施例における評価サンプルの作製方法を説明する模式図である。
【図６】実施例における評価サンプルの作製方法を説明する模式図である。
【図７】実施例における評価サンプルの作製方法を説明する模式図である。
【図８】実施例における評価サンプルの作製方法を説明する模式図である。
【図９】実施例７で得られた蓄電装置用外装材におけるシーラント層のＶＤ方向（厚さ方向）及びＭＤ方向に沿った断面のＳＥＭ画像であり、（ａ）が１９０℃で３０秒間加熱する前の画像であり、（ｂ）が１９０℃で３０秒間加熱した後の画像である。
【発明を実施するための形態】
【００２２】
以下、図面を参照しながら本発明の好適な実施形態について詳細に説明する。なお、図面中、同一又は相当部分には同一符号を付し、重複する説明は省略する。また、図面の寸法比率は図示の比率に限られるものではない。
【００２３】
［蓄電装置用外装材］
図１は、本発明の蓄電装置用外装材の一実施形態を模式的に表す断面図である。図１に示すように、本実施形態の外装材（蓄電装置用外装材）１０は、基材層１１と、該基材層１１の一方の面上に形成された接着剤層１２（第１の接着剤層１２ということがある）と、該第１の接着剤層１２の基材層１１とは反対の面上に形成された金属箔層１３と、該金属箔層１３の第１の接着剤層１２とは反対の面上に形成された腐食防止処理層１４と該腐食防止処理層１４の金属箔層１３とは反対の面上に形成された接着剤層１７（第２の接着剤層１７ということがある）と、該第２の接着剤層１７の腐食防止処理層１４とは反対の面上に形成されたシーラント層１６と、が順次積層された積層体である。外装材１０において、基材層１１が最外層、シーラント層１６が最内層である。すなわち、外装材１０は、基材層１１を蓄電装置の外部側、シーラント層１６を蓄電装置の内部側に向けて使用される。以下、外装材１０を構成する各層について具体的に説明する。
【００２４】
＜基材層１１＞
基材層１１は、蓄電装置製造時のシール工程における耐熱性付与、加工や流通の際に起こりうるピンホール対策という目的で設けるものであり、絶縁性を有する樹脂層を用いるのが好ましい。そのような樹脂層としては、例えば、ポリエステルフィルム、ポリアミドフィルム、ポリプロピレンフィルム等の延伸又は未延伸フィルムを、単層又は２層以上積層した多層フィルムとして使用することができる。ポリエチレンテレフタレートフィルム（ＰＥＴ）とナイロンフィルム（Ｎｙ）とを接着性樹脂を用いて共押出後に、延伸処理を施した共押し出し多層延伸フィルムを用いることも可能である。
【００２５】
基材層１１は後述する金属箔層１３上に直接塗布することにより設けられてもよい。この場合、後述する第１の接着剤層１２は不要である。塗布による基材層の形成方法としては、ウレタン樹脂、アクリル樹脂、ポリエステル樹脂等の樹脂塗液を塗布し、紫外線照射、高温加熱、エージング（養生）処理等により硬化する方法を採用できる。塗布方法は特に限定されず、グラビアコート、リバースコート、ロールコート、バーコート等の各種方法を採用できる。
【００２６】
基材層１１の厚さは、３〜４０μｍが好ましく、５〜２５μｍがより好ましい。基材層１１の厚さが３μｍ以上であることにより、蓄電装置用外装材１０の耐ピンホール性及び絶縁性を向上できる傾向がある。
【００２７】
＜第１の接着剤層１２＞
第１の接着剤層１２は、基材層１１と金属箔層１３とを接着する層である。第１の接着剤層１２を構成する材料としては、具体的には、例えば、ポリエステルポリオール、ポリエーテルポリオール、アクリルポリオール、カーボネートポリオールなどの主剤に対し、２官能以上のイソシアネート化合物を作用させたポリウレタン樹脂等が挙げられる。
【００２８】
上述した各種ポリオールは、外装材に求められる機能や性能に応じて、単独又は２種以上を組み合わせて用いることができる。
【００２９】
また、接着剤に求められる性能に応じて、上述したポリウレタン樹脂に、その他の各種添加剤や安定剤を配合してもよい。
【００３０】
第１の接着剤層１２の厚さは、特に限定されるものではないが、所望の接着強度、追随性、及び加工性等を得る観点から、例えば、１〜１０μｍが好ましく、３〜７μｍがより好ましい。
＜金属箔層１３＞
金属箔層１３は、水分が蓄電装置の内部に浸入することを防止する水蒸気バリア性を有する。また、金属箔層１３は、深絞り成型をするために延展性を有する。金属箔層１３としては、アルミニウム、ステンレス鋼、銅等の各種金属箔を使用することができ、質量（比重）、防湿性、加工性及びコストの面から、アルミニウム箔が好ましい。
【００３１】
アルミニウム箔としては、所望の成型時の延展性を付与できる点から、特に焼鈍処理を施した軟質アルミニウム箔を好ましく用いることができるが、さらなる耐ピンホール性、及び成型時の延展性を付与させる目的で、鉄を含むアルミニウム箔を用いるのがより好ましい。アルミニウム箔中の鉄の含有量は、アルミニウム箔１００質量％中、０．１〜９．０質量％が好ましく、０．５〜２．０質量％がより好ましい。鉄の含有量が０．１質量％以上であることにより、より優れた耐ピンホール性及び延展性を有する外装材１０を得ることができる。鉄の含有量が９．０質量％以下であることにより、より柔軟性に優れた外装材１０を得ることができる。
【００３２】
金属箔層１３の厚さは、特に限定されるものではないが、バリア性、耐ピンホール性、加工性を考慮して９〜２００μｍとすることが好ましく、１５〜１００μｍとすることがより好ましい。
【００３３】
金属箔層１３にアルミニウム箔を用いる場合、アルミニウム箔としては、未処理のアルミニウム箔を用いてもよいが、耐電解液性を付与する点で脱脂処理を施したアルミニウム箔を用いるのが好ましい。
【００３４】
なお、アルミニウム箔に脱脂処理する場合は、アルミニウム箔の片面のみに脱脂処理を施してもよく、両面に脱脂処理を施してもよい。
【００３５】
＜腐食防止処理層１４＞
腐食防止処理層１４は、電解液、又は、電解液と水分の反応により発生するフッ酸による金属箔層１３の腐食を防止するために設けられる層である。腐食防止処理層１４としては、例えば、脱脂処理、熱水変成処理、陽極酸化処理、化成処理、あるいはこれらの処理の組み合わせにより形成される。
【００３６】
脱脂処理としては、酸脱脂あるいはアルカリ脱脂が挙げられる。酸脱脂としては、硫酸、硝酸、塩酸、フッ酸などの無機酸の単独、又はこれらの混合液を使用する方法などが挙げられる。また、酸脱脂として、一ナトリウム二フッ化アンモニウムなどのフッ素含有化合物を上記無機酸で溶解させた酸脱脂剤を用いることで、特に金属箔層１３にアルミニウム箔を用いた場合に、アルミニウムの脱脂効果が得られるだけでなく、不動態であるアルミニウムのフッ化物を形成させることができ、耐フッ酸性という点で有効である。アルカリ脱脂としては、水酸化ナトリウムなどを使用する方法が挙げられる。
【００３７】
熱水変成処理としては、例えば、トリエタノールアミンを添加した沸騰水中にアルミニウム箔を浸漬処理するベーマイト処理が挙げられる。
【００３８】
陽極酸化処理としては、例えば、アルマイト処理が挙げられる。
【００３９】
化成処理としては、浸漬型、塗布型が挙げられる。浸漬型の化成処理としては、例えばクロメート処理、ジルコニウム処理、チタニウム処理、バナジウム処理、モリブデン処理、リン酸カルシウム処理、水酸化ストロンチウム処理、セリウム処理、ルテニウム処理、あるいはこれらの混合相からなる各種化成処理が挙げられる。一方、塗布型の化成処理としては、腐食防止性能を有するコーティング剤を金属箔層１３上に塗布する方法が挙げられる。
【００４０】
これら腐食防止処理のうち、熱水変成処理、陽極酸化処理、化成処理のいずれかで腐食防止処理層の少なくとも一部を形成する場合は、事前に上述した脱脂処理を行うことが好ましい。なお、金属箔層１３として焼鈍工程を通した金属箔など脱脂処理済みの金属箔を用いる場合は、腐食防止処理層１４の形成において改めて脱脂処理する必要なはい。
【００４１】
塗布型の化成処理に用いられるコーティング剤は、好ましくは３価クロムを含有する。また、コーティング剤には、後述するカチオン性ポリマー及びアニオン性ポリマーからなる群より選択される少なくとも１種のポリマーが含まれていてもよい。
【００４２】
また、上記処理のうち、特に熱水変成処理、陽極酸化処理では、処理剤によってアルミニウム箔表面を溶解させ、耐腐食性に優れるアルミニウム化合物（ベーマイト、アルマイト）を形成させる。そのため、アルミニウム箔を用いた金属箔層１３から腐食防止処理層１４まで共連続構造を形成した形態になるので、上記処理は化成処理の定義に包含される。一方、後述するように化成処理の定義に含まれない、純粋なコーティング手法のみで腐食防止処理層１４を形成することも可能である。この方法としては、例えば、アルミニウムの腐食防止効果（インヒビター効果）を有し、且つ、環境側面的にも好適な材料として、平均粒径１００ｎｍ以下の酸化セリウムのような希土類元素酸化物のゾルを用いる方法が挙げられる。この方法を用いることで、一般的なコーティング方法でも、アルミニウム箔などの金属箔に腐食防止効果を付与することが可能となる。
【００４３】
上記希土類元素酸化物のゾルとしては、例えば、水系、アルコール系、炭化水素系、ケトン系、エステル系、エーテル系などの各種溶媒を用いたゾルが挙げられる。中でも、水系のゾルが好ましい。
【００４４】
上記希土類元素酸化物のゾルには、通常その分散を安定化させるために、硝酸、塩酸、リン酸などの無機酸又はその塩、酢酸、りんご酸、アスコルビン酸、乳酸などの有機酸が分散安定化剤として用いられる。これらの分散安定化剤のうち、特にリン酸は、外装材１０において、（１）ゾルの分散安定化、（２）リン酸のアルミキレート能力を利用した金属箔層１３との密着性の向上、（３）フッ酸の影響で溶出したアルミニウムイオンを捕獲（不動態形成）することよる電解液耐性の付与、（４）低温でもリン酸の脱水縮合を起こしやすいことによる腐食防止処理層１４（酸化物層）の凝集力の向上、などが期待される。
【００４５】
上記リン酸又はその塩としては、オルトリン酸、ピロリン酸、メタリン酸、又はこれらのアルカリ金属塩やアンモニウム塩が挙げられる。中でも、外装材１０における機能発現には、トリメタリン酸、テトラメタリン酸、ヘキサメタリン酸、ウルトラメタリン酸などの縮合リン酸、又はこれらのアルカリ金属塩やアンモニウム塩が好ましい。また、上記希土類元素酸化物のゾルを用いて、各種コーティング法により希土類元素酸化物からなる腐食防止処理層１４を形成させる時の乾燥造膜性（乾燥能力、熱量）を考慮すると、低温での脱水縮合性に優れる点から、ナトリウム塩がより好ましい。リン酸塩としては、水溶性の塩が好ましい。
【００４６】
希土類元素酸化物に対するリン酸（あるいはその塩）の配合比は、希土類元素酸化物１００質量部に対して、１〜１００質量部が好ましい。上記配合比が希土類元素酸化物１００質量部に対して１質量部以上であれば、希土類元素酸化物ゾルがより安定になり、外装材１０の機能がより良好になる。上記配合比は、希土類元素酸化物１００質量部に対して５質量部以上がより好ましい。また、上記配合比が希土類元素酸化物１００質量部に対して１００質量部以下であれば、希土類元素酸化物ゾルの機能が高まり、電解液の浸食を防止する性能に優れる。上記配合比は、希土類元素酸化物１００質量部に対して、５０質量部以下がより好ましく、２０質量部以下がさらに好ましい。
【００４７】
上記希土類元素酸化物ゾルにより形成される腐食防止処理層１４は、無機粒子の集合体であるため、乾燥キュアの工程を経ても層自身の凝集力が低くなるおそれがある。そこで、この場合の腐食防止処理層１４は、凝集力を補うために、下記アニオン性ポリマー、又はカチオン性ポリマーにより複合化されていることが好ましい。
【００４８】
アニオン性ポリマーとしては、カルボキシ基を有するポリマーが挙げられ、例えば、ポリ（メタ）アクリル酸（あるいはその塩）、あるいはポリ（メタ）アクリル酸を主成分として共重合した共重合体が挙げられる。この共重合体の共重合成分としては、アルキル（メタ）アクリレート系モノマー（アルキル基としては、メチル基、エチル基、ｎ−プロピル基、ｉ−プロピル基、ｎ−ブチル基、ｉ−ブチル基、ｔ−ブチル基、２−エチルヘキシル基、シクロヘキシル基など。）；（メタ）アクリルアミド、Ｎ−アルキル（メタ）アクリルアミド、Ｎ，Ｎ−ジアルキル（メタ）アクリルアミド（アルキル基としては、メチル基、エチル基、ｎ−プロピル基、ｉ−プロピル基、ｎ−ブチル基、ｉ−ブチル基、ｔ−ブチル基、２−エチルヘキシル基、シクロヘキシル基など。）、Ｎ−アルコキシ（メタ）アクリルアミド、Ｎ，Ｎ−ジアルコキシ（メタ）アクリルアミド、（アルコキシ基としては、メトキシ基、エトキシ基、ブトキシ基、イソブトキシ基など。）、Ｎ−メチロール（メタ）アクリルアミド、Ｎ−フェニル（メタ）アクリルアミドなどのアミド基含有モノマー；２−ヒドロキシエチル（メタ）アクリレート、２−ヒドロキシプロピル（メタ）アクリレートなどの水酸基含有モノマー；グリシジル（メタ）アクリレート、アリルグリシジルエーテルなどのグリシジル基含有モノマー；（メタ）アクリロキシプロピルトリメトキシシラン、（メタ）アクリロキシプロピルトリエトキシランなどのシラン含有モノマー；（メタ）アクリロキシプロピルイソシアネートなどのイソシアネート基含有モノマーなどが挙げられる。
【００４９】
これらアニオン性ポリマーは、希土類元素酸化物ゾルを用いて得られた腐食防止処理層１４（酸化物層）の安定性を向上させる役割を果たす。これは、硬くて脆い酸化物層をアクリル系樹脂成分で保護する効果、及び、希土類元素酸化物ゾルに含まれるリン酸塩由来のイオンコンタミ（特にナトリウムイオン）を捕捉する（カチオンキャッチャー）効果によって達成される。つまり、希土類元素酸化物ゾルを用いて得られた腐食防止処理層１４中に、特にナトリウムなどのアルカリ金属イオンやアルカリ土類金属イオンが含まれると、このイオンを含む場所を起点にして腐食防止処理層１４が劣化しやすくなる。そのため、アニオン性ポリマーによって希土類元素酸化物ゾルに含まれるナトリウムイオンなどを固定化することで、腐食防止処理層１４の耐性が向上する。
【００５０】
アニオン性ポリマーと希土類元素酸化物ゾルを組み合わせた腐食防止処理層１４は、アルミニウム箔にクロメート処理を施して形成した腐食防止処理層１４と同等の腐食防止性能を有する。アニオン性ポリマーは、本質的に水溶性であるポリアニオン性ポリマーが架橋された構造であることが好ましい。この構造の形成に用いる架橋剤としては、例えば、イソシアネート基、グリシジル基、カルボキシ基、オキサゾリン基を有する化合物が挙げられる。
【００５１】
イソシアネート基を有する化合物としては、例えば、トリレンジイソシアネート、キシリレンジイソシアネートあるいはその水素添加物、ヘキサメチレンジイソシアネート、４，４’ジフェニルメタンジイソシアネートあるいはその水素添加物、イソホロンジイソシアネートなどのジイソシアネート類；あるいはこれらのイソシアネート類を、トリメチロールプロパンなどの多価アルコールと反応させたアダクト体、水と反応させることで得られたビューレット体、あるいは三量体であるイソシアヌレート体などのポリイソシアネート類；あるいはこれらのポリイソシアネート類をアルコール類、ラクタム類、オキシム類などでブロック化したブロックポリイソシアネートなどが挙げられる。
【００５２】
グリシジル基を有する化合物としては、例えば、エチレングリコール、ジエチレングリコール、トリエチレングリコール、ポリエチレングリコール、プロピレングリコール、ジプロピレングリコール、トリプロピレングリコール、ポリプロピレングリコール、１，４−ブタンジオール、１，６−ヘキサンジオール、ネオペンチルグリコールなどのグリコール類と、エピクロルヒドリンを作用させたエポキシ化合物；グリセリン、ポリグリセリン、トリメチロールプロパン、ペンタエリスリトール、ソルビトールなどの多価アルコール類と、エピクロルヒドリンを作用させたエポキシ化合物；フタル酸、テレフタル酸、シュウ酸、アジピン酸などのジカルボン酸と、エピクロルヒドリンとを作用させたエポキシ化合物などが挙げられる。
【００５３】
カルボキシ基を有する化合物としては、例えば、各種脂肪族あるいは芳香族ジカルボン酸などが挙げられる。また、ポリ（メタ）アクリル酸、ポリ（メタ）アクリル酸のアルカリ（土類）金属塩を用いてもよい。
【００５４】
オキサゾリン基を有する化合物としては、例えば、オキサゾリンユニットを２つ以上有する低分子化合物、あるいはイソプロペニルオキサゾリンのような重合性モノマーを用いる場合には、（メタ）アクリル酸、（メタ）アクリル酸アルキルエステル、（メタ）アクリル酸ヒドロキシアルキルなどのアクリル系モノマーを共重合させたものが挙げられる。
【００５５】
また、アニオン性ポリマーとシランカップリング剤とを反応させ、より具体的には、アニオン性ポリマーのカルボキシ基とシランカップリング剤の官能基とを選択的に反応させ、架橋点をシロキサン結合としてもよい。この場合、γ−グリシドキシプロピルトリメトキシシラン、γ−グリシドキシプロピルトリエトキシシラン、β−（３，４−エポキシシクロヘキシル）エチルトリメトキシシラン、γ−クロロプロピルメトキシシラン、ビニルトリクロロシラン、γ−メルカプトプロピルトリメトキシシラン、γ−アミノプロピルトリエトキシシラン、Ｎ−β（アミノエチル）−γ−アミノプロピルトリメトキシシラン、γ−イソシアナートプロピルトリエトキシシランなどが使用できる。中でも、特にアニオン性ポリマーあるいはその共重合物との反応性を考慮すると、エポキシシラン、アミノシラン、イソシアネートシランが好ましい。
【００５６】
アニオン性ポリマーに対するこれらの架橋剤の比率は、アニオン性ポリマー１００質量部に対して、１〜５０質量部が好ましく、１０〜２０質量部がより好ましい。架橋剤の比率がアニオン性ポリマー１００質量部に対して１質量部以上であれば、架橋構造が十分に形成されやすい。架橋剤の比率がアニオン性ポリマー１００質量部に対して５０質量部以下であれば、塗液のポットライフが向上する。
【００５７】
アニオン性ポリマーを架橋する方法は、上記架橋剤に限らず、チタニウム、ジルコニウム化合物を用いてイオン架橋を形成する方法などであってもよい。
【００５８】
カチオン性ポリマーとしては、アミンを有するポリマーが挙げられ、ポリエチレンイミン、ポリエチレンイミンとカルボン酸を有するポリマーからなるイオン高分子錯体、アクリル主骨格に１級アミンをグラフトさせた１級アミングラフトアクリル樹脂、ポリアリルアミンあるいはこれらの誘導体、アミノフェノールなどのカチオン性のポリマーが挙げられる。ポリアリルアミンとしては、例えば、アリルアミン、アリルアミンアミド硫酸塩、ジアリルアミン、ジメチルアリルアミンなどの単独重合体あるいは共重合体などが挙げられる。これらのアミンは、フリーのアミンであってもよく、酢酸あるいは塩酸による安定化物であってもよい。また、共重合体成分として、マレイン酸、二酸化硫黄などを使用してもよい。さらに、１級アミンを部分メトキシ化させることで熱架橋性を付与したタイプも使用でき、また、アミノフェノールも使用できる。特に、アリルアミンあるいはその誘導体が好ましい。
【００５９】
カチオン性ポリマーは、カルボキシ基やグリシジル基などのアミン／イミンと反応が可能な官能基を有する架橋剤と併用することが好ましい。カチオン性ポリマーと併用する架橋剤としては、ポリエチレンイミンとイオン高分子錯体を形成するカルボン酸を有するポリマーも使用でき、例えば、ポリアクリル酸あるいはそのイオン塩などのポリカルボン酸（塩）、あるいはこれにコモノマーを導入した共重合体、カルボキシメチルセルロースあるいはそのイオン塩などのカルボキシ基を有する多糖類などが挙げられる。
【００６０】
本実施形態では、カチオン性ポリマーも腐食防止処理層１４を構成する一構成要素として記載している。その理由は、蓄電装置用外装材で要求される電解液耐性、フッ酸耐性を付与するべく様々な化合物を用い鋭意検討を行った結果、カチオン性ポリマー自体も、電解液耐性、耐フッ酸性を付与することが可能な化合物であることが判明したためである。この要因は、フッ素イオンをカチオン性基で補足する（アニオンキャッチャー）ことで、アルミニウム箔が損傷することを抑制しているためであると推測される。
【００６１】
カチオン性ポリマーは、接着性の向上という点でより好ましい材料である。また、カチオン性ポリマーも、上記アニオン性ポリマーと同様に、水溶性であることから、架橋構造を形成させて耐水性を付与することがより好ましい。カチオン性ポリマーに架橋構造を形成する際の架橋剤は、アニオン性ポリマーの項で説明した架橋剤を使用できる。腐食防止処理層１４として希土類元素酸化物ゾルを用いた場合、その保護層として上記アニオン性ポリマーを用いる代わりに、カチオン性ポリマーを用いてもよい。
【００６２】
クロメート処理に代表される化成処理による腐食防止処理層は、アルミニウム箔との傾斜構造を形成させるため、特にリン酸、フッ酸、塩酸、硝酸、硫酸あるいはこれらの塩を配合した化成処理剤を用いてアルミニウム箔に処理を施し、次いでクロムやノンクロム系の化合物を作用させて化成処理層をアルミニウム箔に形成させるものである。しかしながら、上記化成処理は、化成処理剤に酸を用いていることから、作業環境の悪化やコーティング装置の腐食を伴う。一方、前述したコーティングタイプの腐食防止処理層１４は、クロメート処理に代表される化成処理とは異なり、アルミニウム箔を用いた金属箔層１３に対して傾斜構造を形成させる必要がない。そのため、コーティング剤の性状は、酸性、アルカリ性、中性などの制約を受けることがなく、良好な作業環境を実現できる。加えて、クロム化合物を用いるクロメート処理は、環境衛生上、代替案が求められている点からも、コーティングタイプの腐食防止処理層１４が好ましい。
【００６３】
以上の内容から、上述したコーティングタイプの腐食防止処理の組み合わせの事例として、（１）希土類元素酸化物ゾルのみ、（２）アニオン性ポリマーのみ、（３）カチオン性ポリマーのみ、（４）希土類元素酸化物ゾル＋アニオン性ポリマー（積層複合化）、（５）希土類元素酸化物ゾル＋カチオン性ポリマー（積層複合化）、（６）（希土類元素酸化物ゾル＋アニオン性ポリマー：積層複合化）／カチオン性ポリマー（多層化）、（７）（希土類元素酸化物ゾル＋カチオン性ポリマー：積層複合化）／アニオン性ポリマー（多層化）、等が挙げられる。中でも（１）及び（４）〜（７）が好ましく、（４）〜（７）が特に好ましい。ただし、本実施形態は、上記組み合わせに限られるわけではない。例えば腐食防止処理の選択の事例として、カチオン性ポリマーは、後述する第２の接着剤層又はシーラント層の説明で挙げる変性ポリオレフィン樹脂との接着性が良好であるという点でも非常に好ましい材料であることから、第２の接着剤層又はシーラント層が変性ポリオレフィン樹脂で構成される場合においては、第２の接着剤層又はシーラント層に接する面にカチオン性ポリマーを設ける（例えば、構成（５）及び（６）などの構成）といった設計が可能である。
【００６４】
また、腐食防止処理層１４は、前述した層には限定されない。例えば、公知技術である塗布型クロメートのように、樹脂バインダー（アミノフェノールなど）にリン酸とクロム化合物を配合した処理剤を用いて形成してもよい。この処理剤を用いれば、腐食防止機能と密着性の両方を兼ね備えた層とすることができる。また、塗液の安定性を考慮する必要があるものの、希土類元素酸化物ゾルとポリカチオン性ポリマーあるいはポリアニオン性ポリマーとを事前に一液化したコーティング剤を使用して腐食防止機能と密着性の両方を兼ね備えた層とすることができる。
【００６５】
腐食防止処理層１４の単位面積当たりの質量は、多層構造、単層構造いずれであっても、０．００５〜０．２００ｇ／ｍ２が好ましく、０．０１０〜０．１００ｇ／ｍ２がより好ましい。上記単位面積当たりの質量が０．００５ｇ／ｍ２以上であれば、金属箔層１３に腐食防止機能を付与しやすい。また、上記単位面積当たりの質量が０．２００ｇ／ｍ２を超えても、腐食防止機能はあまり変らない。一方、希土類元素酸化物ゾルを用いた場合には、塗膜が厚いと乾燥時の熱によるキュアが不十分となり、凝集力の低下を伴うおそれがある。なお、腐食防止処理層１４の厚みについては、その比重から換算できる。
【００６６】
腐食防止処理層１４は、シーラント層と金属箔層との密着性を保持しやすくなり、電解液の発泡の起点の発生を防ぎ、デガッシングヒートシール後の絶縁性の低下をさらに抑制しやすくなる観点から、例えば、酸化セリウムと、該酸化セリウム１００質量部に対して１〜１００質量部のリン酸又はリン酸塩と、カチオン性ポリマーと、を含む態様であってもよく、金属箔層１３に化成処理を施して形成されている態様であってもよく、金属箔層１３に化成処理を施して形成されており、且つ、カチオン性ポリマーを含む態様であってもよい。
【００６７】
＜第２の接着剤層１７＞
第２の接着剤層１７は、腐食防止処理層１４が形成された金属箔層１３とシーラント層１６とを接着する層である。第２の接着剤層１７には、金属箔層とシーラント層とを接着するための一般的な接着剤を用いることができる。
【００６８】
腐食防止処理層１４が上述したカチオン性ポリマー及びアニオン性ポリマーからなる群より選択される少なくとも１種のポリマーを含む層を有する場合、第２の接着剤層１７は、腐食防止処理層１４に含まれる上記ポリマーと反応性を有する化合物（以下、「反応性化合物」とも言う）を含む層であることが好ましい。
【００６９】
例えば、腐食防止処理層１４がカチオン性ポリマーを含む場合、第２の接着剤層１７はカチオン性ポリマーと反応性を有する化合物を含む。腐食防止処理層１４がアニオン性ポリマーを含む場合、第２の接着剤層１７はアニオン性ポリマーと反応性を有する化合物を含む。また、腐食防止処理層１４がカチオン性ポリマー及びアニオン性ポリマーを含む場合、第２の接着剤層１７はカチオン性ポリマーと反応性を有する化合物と、アニオン性ポリマーと反応性を有する化合物とを含む。ただし、第２の接着剤層１７は必ずしも上記２種類の化合物を含む必要はなく、カチオン性ポリマー及びアニオン性ポリマーの両方と反応性を有する化合物を含んでいてもよい。ここで、「反応性を有する」とは、カチオン性ポリマー又はアニオン性ポリマーと共有結合を形成することである。また、第２の接着剤層１７は、酸変性ポリオレフィン樹脂をさらに含んでいてもよい。
【００７０】
カチオン性ポリマーと反応性を有する化合物としては、多官能イソシアネート化合物、グリシジル化合物、カルボキシ基を有する化合物、オキサゾリン基を有する化合物からなる群より選択される少なくとも１種の化合物が挙げられる。
【００７１】
これら多官能イソシアネート化合物、グリシジル化合物、カルボキシ基を有する化合物、オキサゾリン基を有する化合物としては、カチオン性ポリマーを架橋構造にするための架橋剤として先に例示した多官能イソシアネート化合物、グリシジル化合物、カルボキシ基を有する化合物、オキサゾリン基を有する化合物などが挙げられる。これらの中でも、カチオン性ポリマーとの反応性が高く、架橋構造を形成しやすい点で、多官能イソシアネート化合物が好ましい。
【００７２】
アニオン性ポリマーと反応性を有する化合物としては、グリシジル化合物、オキサゾリン基を有する化合物からなる群より選択される少なくとも１種の化合物が挙げられる。これらグリシジル化合物、オキサゾリン基を有する化合物としては、カチオン性ポリマーを架橋構造にするための架橋剤として先に例示したグリシジル化合物、オキサゾリン基を有する化合物などが挙げられる。これらの中でも、アニオン性ポリマーとの反応性が高い点で、グリシジル化合物が好ましい。
【００７３】
第２の接着剤層１７が酸変性ポリオレフィン樹脂を含む場合、反応性化合物は、酸変性ポリオレフィン樹脂中の酸性基とも反応性を有する（すなわち、酸性基と共有結合を形成する）ことが好ましい。これにより、腐食防止処理層１４との接着性がより高まる。加えて、酸変性ポリオレフィン樹脂が架橋構造となり、外装材１０の耐溶剤性がより向上する。
【００７４】
反応性化合物の含有量は、酸変性ポリオレフィン樹脂中の酸性基に対し、等量から１０倍等量であることが好ましい。等量以上であれば、反応性化合物が酸変性ポリオレフィン樹脂中の酸性基と十分に反応する。一方、１０倍等量を超えると、酸変性ポリオレフィン樹脂との架橋反応としては十分飽和に達しているため、未反応物が存在し、各種性能の低下が懸念される。したがって、例えば、反応性化合物の含有量は、酸変性ポリオレフィン樹脂１００質量部に対して５〜２０質量部（固形分比）であることが好ましい。
【００７５】
酸変性ポリオレフィン樹脂は、酸性基をポリオレフィン樹脂に導入したものである。酸性基としては、カルボキシ基、スルホン酸基、酸無水物基などが挙げられ、無水マレイン酸基や（メタ）アクリル酸基などが特に好ましい。酸変性ポリオレフィン樹脂としては、例えば、第１のシーラント層１６ａに用いる変性ポリオレフィン樹脂（ａ）として後述するものと同様のものを用いることができる。
【００７６】
第２の接着剤層１７には、難燃剤、スリップ剤、アンチブロッキング剤、酸化防止剤、光安定剤、粘着付与剤等の各種添加剤を配合してもよい。
【００７７】
第２の接着剤層１７は、電解液が関与する場合のラミネート強度の低下を抑制する観点及び絶縁性の低下をさらに抑制する観点から、例えば、酸変性ポリオレフィンと、多官能イソシアネート化合物、グリシジル化合物、カルボキシ基を有する化合物、オキサゾリン基を有する化合物、及びカルボジイミド化合物からなる群より選択される少なくとも１種の硬化剤と、を含むものであってもよい。なお、カルボジイミド化合物としては、例えば、Ｎ，Ｎ’−ジ−ｏ−トルイルカルボジイミド、Ｎ，Ｎ’−ジフェニルカルボジイミド、Ｎ，Ｎ’−ジ−２，６−ジメチルフェニルカルボジイミド、Ｎ，Ｎ’−ビス（２，６−ジイソプロピルフェニル）カルボジイミド、Ｎ，Ｎ’−ジオクチルデシルカルボジイミド、Ｎ−トリイル−Ｎ’−シクロヘキシルカルボジイミド、Ｎ，Ｎ’−ジ−２，２−ジ−ｔ−ブチルフェニルカルボジイミド、Ｎ−トリイル−Ｎ’−フェニルカルボジイミド、Ｎ，Ｎ’−ジ−ｐ−ニトロフェニルカルボジイミド、Ｎ，Ｎ’−ジ−ｐ−アミノフェニルカルボジイミド、Ｎ，Ｎ’−ジ−ｐ−ヒドロキシフェニルカルボジイミド、Ｎ，Ｎ’−ジ−シクロヘキシルカルボジイミド、Ｎ，Ｎ’−ジ−ｐ−トルイルカルボジイミドなどが挙げられる。
【００７８】
また、第２の接着剤層１７を形成する接着剤として、例えば、水添ダイマー脂肪酸及びジオールからなるポリエステルポリオールと、ポリイソシアネートとを配合したポリウレタン系接着剤を用いることもできる。
【００７９】
第２の接着剤層１７の厚さは、特に限定されるものではないが、所望の接着強度、及び加工性等を得る観点から、１〜１０μｍが好ましく、３〜７μｍがより好ましい。
【００８０】
＜シーラント層１６＞
シーラント層１６は、外装材１０にヒートシールによる封止性を付与する層である。シーラント層１６は、ポリプロピレン系樹脂（Ａ）及び上記ポリプロピレン系樹脂と非相溶である非相溶系成分（Ｂ）を含有する。シーラント層１６はさらにポリプロピレン系樹脂（Ａ）と相溶する相溶系エラストマー（Ｃ）をさらに含んでいてもよい。以下、場合により、上記ポリプロピレン系樹脂（Ａ）を「（Ａ）成分」といい、上記（Ａ）成分と非相溶である非相溶系成分（Ｂ）を「（Ｂ）成分」といい、上記（Ａ）成分と相溶する相溶系エラストマー（Ｃ）を「（Ｃ）成分」などということがある。ここで、「（Ａ）成分に対して相溶性を有さない」、「（Ａ）成分と非相溶である」（非相溶系）とは、（Ａ）成分を構成するポリプロピレン系樹脂中に分散相サイズ２００ｎｍ以上５０μｍ未満で分散することを意味する。また、「（Ａ）成分と相溶する」、「（Ａ）成分との相溶性を有する」（相溶系）とは、（Ａ）成分を構成するポリプロピレン系樹脂中に分散相サイズ１ｎｍ以上２００ｎｍ未満で分散することを意味する。
【００８１】
シーラント層１６において、非相溶系成分（Ｂ）は、ポリプロピレン系樹脂（Ａ）との相溶部を有する化合物（Ｂ１）を含有することが好ましい。以下、場合により、上記（Ａ）成分との相溶部を有する化合物（Ｂ１）を「化合物（Ｂ１）」又は「（Ｂ１）成分」などということがある。非相溶系成分（Ｂ）は化合物（Ｂ１）のみからなっていてもよい。
【００８２】
シーラント層１６が上記（Ａ）成分及び上記（Ｂ）成分を含むことにより、シーラント層１６中に海島構造が形成されている。すなわち、シーラント層１６は、ポリプロピレン系樹脂（Ａ）の存在領域と上記ポリプロピレン系樹脂（Ａ）に囲まれた複数の非相溶系成分（Ｂ）の存在領域とを有する。これにより、ヒートシール後のシール強度を向上させることができる。シーラント層１６が上記（Ｃ）成分をさらに含むことにより、シーラント層１６にさらに柔軟性を付与することができる。シーラント層１６が柔軟性を有することにより、成型白化抑制等の機能を付与させることができ、機能性がより向上した外装材を提供することができる。
【００８３】
図２は、本発明の一実施形態に係る蓄電装置用外装材におけるシーラント層のＶＤ方向及びＭＤ方向に沿った面の断面構造を模式的に示す拡大断面図であり、（ａ）が１９０℃で３０秒間加熱する前の図であり、（ｂ）が１９０℃で３０秒間加熱した後の図である。ＭＤ方向はシーラント層の形成時の流れ方向であり、いわゆるMachine directionに対応する。また、ＶＤ方向はシーラント層１６の厚さ方向（又は、外装材１０の積層方向）を示し、ＭＤ方向を含むシーラント層表面に対して垂直である。なお、ＭＤ方向とＶＤ方向に垂直な方向をＴＤ方向ということがあり、このＴＤ方向はいわゆるTransverse directionに対応する。ＭＤ方向及びＴＤ方向に沿った面はシーラント層の面と平行であり、ＶＤ方向及びＭＤ方向に沿った面に対して垂直である。
【００８４】
図２（ａ）において、シーラント層１６は、ポリプロピレン系樹脂（Ａ）の存在領域１６２と上記ポリプロピレン系樹脂（Ａ）に囲まれた複数の非相溶系成分（Ｂ）の存在領域１６４とを有する。（Ｂ）成分の存在領域１６４は、シーラント層１６のＭＤ方向に長く、ＶＤ方向に短い針状の形状を有している。図２（ａ）において、（Ｂ）成分の存在領域１６４のＭＤ方向の長さＬＭＤは、ＶＤ方向の長さＬＶＤと比べて非常に大きい。（Ｂ）成分の存在領域１６４の上記形状はシーラント層１６の形成方法に由来する。シーラント層１６は、例えば、ドライブレンドし溶融させたシーラント層形成用の樹脂組成物を連続的に供給し、搬送又は積層等することにより、形成される。シーラント層のように薄い層を形成する場合、樹脂組成物中の各材料はＭＤ方向に薄く引き伸ばされた状態でシーラント層を構成することとなる。シーラント層１６の形成速度（加工速度）は、生産性の観点から、例えば、８０ｍ／分以上であることができる。このようにシーラント層１６の形成速度が一定以上である場合、各材料がＭＤ方向に引き伸ばされた状態はより顕著なものとなる。（Ａ）成分中に分散した（Ｂ）成分がシーラント層１６の形成の際にＭＤ方向に薄く引き伸ばされると、（Ｂ）成分はＭＤ方向とＴＤ方向に沿った断面において、例えば、複数の楕円形状となり、これらがＶＤ方向に重なって存在することとなる。そして、シーラント層１６のＶＤ方向及びＭＤ方向に沿った断面においては、（Ｂ）成分は、図２（ａ）に示すような、存在領域１６４として上述のような針状形状となって現れる。
【００８５】
（Ｂ）成分の存在領域１６４のＭＤ方向の平均長さＬＡＭＤは、例えば、２．０〜２０.０μｍであることができ、３．０〜１５．０μｍであってもよい。また、（Ｂ）成分の存在領域１６４のＶＤ方向の平均長さＬＡＶＤは、例えば、０．１〜１．０μｍであることができる。なお、（Ｂ）成分の存在領域１６４の平均長さＬＡＭＤ，ＬＡＶＤは、シーラント層１６のＶＤ方向及びＭＤ方向に沿った断面を、走査電子顕微鏡（ＳＥＭ）等を用いて、３０００倍程度の倍率で観察し、任意に選択した１０以上の存在領域１６４の長さＬＭＤ，ＬＶＤを測定したときの平均値である。
【００８６】
（Ｂ）成分の存在領域１６４の、ＶＤ方向の平均長さＬＡＶＤに対する、ＭＤ方向の平均長さＬＡＭＤの比（ＬＡＭＤ／ＬＡＶＤ）は１０．０以上であることができ、２０．０以上であってもよい。（Ｂ）成分の存在領域１６４の平均長さが上記比率を満たしていることは、シーラント層１６の形成において、十分な生産性が確保されていることを意味する。
【００８７】
上述のように引き伸ばされた（Ｂ）成分の形状は、加熱により球状に近づくように変形する傾向がある。すなわち、ＶＤ方向及びＭＤ方向に沿った断面において針状であった（Ｂ）成分の存在領域は、加熱すると、ＭＤ方向において短く変形し、ＶＤ方向において長く変形する傾向がある。言い換えると、（Ｂ）成分の存在領域は、ＭＤ方向においては、収縮しているということもできる。図２（ｂ）において、シーラント層１６ｈは１９０℃で３０秒間加熱した後のシーラント層を示している。加熱後のシーラント層１６ｈは、加熱後のポリプロピレン系樹脂（Ａ）の存在領域１６２ｈと上記ポリプロピレン系樹脂（Ａ）に囲まれた複数の加熱後の非相溶系成分（Ｂ）の存在領域１６４ｈとを有する。（Ｂ）成分の存在領域１６４ｈは、加熱前の存在領域１６４と比べて、ＭＤ方向において小さくなっており、ＶＤ方向において大きくなっている。
【００８８】
本実施形態の蓄電装置用外装材１０において、シーラント層１６は上記変形及び収縮の程度が小さい低収縮性シーラント層を含む。低収縮性シーラント層では、図２（ｂ）に示すように、加熱後の（Ｂ）成分の存在領域１６４ｈのＭＤ方向の長さＬｈＭＤは、加熱前の長さＬＭＤと比べて小さくなっているが、収縮の程度は小さい。具体的には、上記低収縮シーラント層において、ＶＤ方向及びＭＤ方向に沿った断面における加熱前の（Ｂ）成分の存在領域のＭＤ方向の平均長さＬＡｈＭＤに対する、ＶＤ方向及びＭＤ方向に沿った断面における加熱後の（Ｂ）成分の存在領域のＭＤ方向の平均長さＬＡｈＭＤの比（ＬＡｈＭＤ／ＬＡＭＤ）が０．２０以上であり、好ましくは０．３０以上であり、より好ましくは０．３５以上である。この比（ＬＡｈＭＤ／ＬＡＭＤ）を単に収縮比ということがある。収縮比が０．２０以上であると、（Ａ）成分と（Ｂ）成分とから構成される海島構造の界面の密着強度が高く、電解液が発泡した場合でも上記界面に空隙が生じにくくなり、デガッシングヒートシール後の絶縁性の低下を抑制することができる。
【００８９】
上記低収縮性シーラント層における、加熱後の（Ｂ）成分の存在領域１６４ｈのＭＤ方向の平均長さＬＡｈＭＤは、例えば、１．０〜２０.０μｍであることができ、２．０〜１５．０μｍであってもよい。また、加熱後の（Ｂ）成分の存在領域１６４ｈのＶＤ方向の平均長さＬＡｈＶＤは、例えば、０．１〜２．０μｍであることができる。なお、加熱後の（Ｂ）成分の存在領域１６４ｈの平均長さＬＡｈＭＤ，ＬＡｈＶＤは、加熱後のシーラント層１６ｈのＶＤ方向及びＭＤ方向に沿った断面を、走査電子顕微鏡（ＳＥＭ）等を用いて、３０００倍程度の倍率で観察し、任意に選択した１０以上の存在領域１６４ｈの長さＬｈＭＤ，ＬｈＶＤを測定したときの平均値である。
【００９０】
上記低収縮性シーラント層における、加熱後の（Ｂ）成分の存在領域１６４ｈの、ＶＤ方向の平均長さＬＡｈＶＤに対する、ＭＤ方向の平均長さＬＡｈＭＤの比（ＬＡｈＭＤ／ＬＡｈＶＤ）は２．５０以上であることが好ましく、３．００以上であることがより好ましく、５．００以上であることがさらに好ましい。この比（ＬＡｈＭＤ／ＬＡｈＶＤ）を単に縦横比又はアスペクト比ということがある。加熱後の（Ｂ）成分の存在領域１６４の平均長さが上記比率を満たしていることは、シーラント層形成時に引き伸ばされた（Ｂ）成分の形状が加熱後も保持され、海島構造の界面の密着強度が高いことを意味し、その結果電解液が発泡した場合でも上記界面に空隙が生じにくくなり、デガッシングヒートシール後の絶縁性の低下を一層抑制することができる傾向がある。
【００９１】
以下に、シーラント層１６の例について説明する。
【００９２】
（ポリプロピレン系樹脂（Ａ））
ポリプロピレン系樹脂（Ａ）は、プロピレンを含む重合単量体から得られた樹脂である。ポリプロピレン系樹脂（Ａ）としては、ホモポリプロピレン及びランダムポリプロピレン等が挙げられる。ポリプロピレン系樹脂（Ａ）は、ヒートシール強度等の外装材の基本性能の観点から、ランダムポリプロピレンであることが好ましく、プロピレン−エチレンランダム共重合体であることがより好ましい。プロピレン−エチレンランダム共重合体は、低温でのヒートシール性に優れており、電解液が関与するシール特性を向上させることができる。
【００９３】
プロピレン−エチレンランダム共重合体において、エチレン含有量は０．１〜１０質量％であることが好ましく、１〜７質量％であることがより好ましく、２〜５質量％であることがさらに好ましい。エチレン含有量が０．１質量％以上であると、エチレンを共重合させることによる融点低下効果が十分に得られ、電解液が関与するシール特性をより一層向上できるとともに、耐衝撃性が得られ、シール強度や耐成型白化性を向上できる傾向がある。エチレン含有量が１０質量％以下であると、融点が下がりすぎることを抑制でき、過剰シール部分の発生をより十分に抑制できる傾向がある。なお、エチレン含有量は、重合時のモノマーの混合比率から算出することができる。
【００９４】
プロピレン−エチレンランダム共重合体の融点は、１２０〜１４５℃であることが好ましく、１２５〜１４０℃であることがより好ましい。融点が１２０℃以上であると、過剰シール部分の発生をより十分に抑制できる傾向がある。融点が１４５℃以下であると、電解液が関与するシール特性をより一層向上できる傾向がある。
【００９５】
プロピレン−エチレンランダム共重合体は、酸変性されたものであってもよく、例えば、無水マレイン酸をグラフト変性させた酸変性プロピレン−エチレンランダム共重合体であってもよい。酸変性プロピレン−エチレンランダム共重合体を用いることにより、タブシーラントがなくてもタブリードとの密着性を保つことができる。
【００９６】
プロピレン−エチレンランダム共重合体は、１種を単独で又は２種以上を組み合わせて用いることができる。
【００９７】
シーラント層１６において、（Ａ）成分の含有量は、シーラント層１６の固形分全量を基準として、５０〜９９質量％であってもよく、５０〜９５質量％であってもよく、５０〜８５質量％であってもよい。（Ａ）成分の含有量が５０質量％以上であることにより、（Ａ）成分を用いること自体の効果により、シール特性を向上させることができる。また、（Ａ）成分の含有量を５０質量％以上とすることにより、（Ｂ）成分が過剰に存在することを防ぐことができるため、良好な海島構造を形成しやすくなり、また、シーラント層１６の耐熱性及び凝集力の低下を抑制することができる。一方、（Ａ）成分の含有量を９９質量％以下とすることにより、（Ｂ）成分を１質量％以上含有させることができるため、（Ｂ）成分によるシール強度及び絶縁性を向上することができる。
【００９８】
（非相溶系成分（Ｂ））
非相溶系成分（Ｂ）としては、グラフト共重合体、ブロック共重合体及びランダム共重合体等が挙げられる。これらの共重合体は、少なくとも一部に（Ａ）成分に対する非相溶部を有する。
【００９９】
非相溶系成分（Ｂ）は、ポリプロピレン系樹脂（Ａ）との相溶部を有する化合物（Ｂ１）を含有することが好ましい。非相溶系成分（Ｂ）が化合物（Ｂ１）を含有することにより、シーラント層１６の収縮比を向上させ、海島構造の界面の密着強度を向上させることができ、電解液の発泡に伴う空隙の形成が抑制されることから、絶縁性を一層向上させることができる。また、化合物（Ｂ１）による海島界面の密着強度の向上により、シール強度を向上させることもできる。このような化合物（Ｂ１）は、例えば、非相溶系成分（Ｂ）がグラフト共重合体又はブロック共重合体である場合に得ることができる。化合物（Ｂ１）として好適なグラフト共重合体としては、ポリオレフィンの主鎖とポリスチレンの側鎖からなるグラフト共重合体、ポリオレフィンの主鎖とスチレン−アクリロニトリル共重合体の側鎖からなるグラフト共重合体等が挙げられる。上記グラフト共重合体としては、例えば、日油社製の「モディパー」等が適している。
【０１００】
化合物（Ｂ１）として好適なブロック共重合体としては、スチレンユニットから構成されるブロックとエチレン−ブチレンユニットから構成されるブロックとを有するブロック共重合体、スチレンユニットから構成されるブロックとエチレン−ブチレンユニットから構成されるブロックと結晶性オレフィンユニットから構成されるブロックとを有するブロック共重合体、結晶性エチレンユニットから構成されるブロックとエチレン−ブチレンユニットから構成されるブロックとを有するブロック共重合体、エチレンから構成されるブロックとエチレン−オクテン１から構成されるブロックとを有するブロック共重合体、及び、プロピレンユニットから構成されるブロックとエチレンユニットから構成されるブロックとを有するブロック共重合体等が挙げられる。例えば、プロピレンユニットから構成されるブロックは、上記（Ａ）成分との相溶部であり、エチレンユニットから構成されるブロックは、上記（Ａ）成分との非相溶部である。上記ブロック共重合体としては、例えば、ＪＳＲ社製の「ＤＹＮＡＲＯＮ」、ＤＯＷ社製の「ＩＮＴＵＮＥ」、「ＩＮＦＵＳＥ」などが適している。
【０１０１】
非相溶系成分（Ｂ）は、非相溶系エラストマーを含有していてもよい。非相溶系エラストマーとしては、αオレフィンをコモノマーとするポリオレフィン系エラストマーが挙げられる。特に、エチレン−αオレフィン共重合体を使用することで、電解液ラミネート強度又は電解液が関与する各種シール強度を低下させることなく、シーラント層１６に機能性を付与させることができる傾向がある。エチレン−αオレフィン共重合体としては、エチレンに、１−ブテン、１−ペンテン、１−ヘキセン、１−オクテン及び４−メチル−１−ペンテンからなる群より選ばれる少なくとも１つのαオレフィンを共重合させて得られる化合物を用いることができ、エチレンに１−ブテンを共重合させることで得られるエチレン−ブテン−１ランダム共重合体を好ましくは用いることができる。エチレン−αオレフィン共重合体としては、三井化学社製の「タフマー」、住友化学社製の「エクセレン」などが適している。
【０１０２】
シーラント層１６は、非相溶系成分（Ｂ）がポリプロピレン系樹脂（Ａ）に分散した分散体を準備し、当該分散体を用いることにより、ポリプロピレン系樹脂（Ａ）及び非相溶系成分（Ｂ）を含んでいてもよい。このような分散体としては、ポリプロピレン系樹脂にエラストマーが微分散した分散体が挙げられる。シーラント層１６が、非相溶系成分（Ｂ）をあらかじめポリプロピレン系樹脂（Ａ）に分散した分散体を用いて含むことにより、絶縁性及びシール強度をさらに向上させることができる傾向がある。上記分散体中の非相溶系成分（Ｂ）は、グラフト共重合体又はブロック共重合体を含有することが好ましい。分散体中の非相溶系成分（Ｂ）がグラフト共重合体又はブロック共重合体を含有することにより、海島界面の密着性をさらに向上できる傾向がある。
【０１０３】
非相溶系成分（Ｂ）として、オレフィン系及びスチレン系の材料を上記したが、電解液耐性の観点から、非相溶系成分（Ｂ）はオレフィン系材料であることが好ましい。
【０１０４】
（相溶系エラストマー（Ｃ））
相溶系エラストマー（Ｃ）としては、例えば、プロピレン−αオレフィン共重合体が挙げられる。プロピレン−αオレフィン共重合体を使用することで、電解液ラミネート強度、電解液が関与する各種シール強度を低下させることなく、シーラント層１６に機能性を付与させることができる。プロピレン−αオレフィン共重合体としては、プロピレンに、１−ブテン、１−ペンテン、１−ヘキセン、１−オクテン、４−メチル−１−ペンテンから選ばれるαオレフィンを共重合させて得られる化合物を用いることができ、１−ブテンを共重合させることで得られるプロピレン−ブテン−１ランダム共重合体を好ましくは用いることができる。
【０１０５】
ポリオレフィン系エラストマーの融点は、１５０℃以下であることが好ましいが、過剰シール部分の抑制、成型白化の抑制及び電解液が関与するシール特性の向上の観点から、６０〜１２０℃であることが好ましく、６５〜９０℃であることがより好ましい。融点が１５０℃以下であることにより、電解液が関与するシール特性、特にデガッシングヒートシール強度を改善することができる。また、融点が６０℃以上であると、過剰シール部分の発生を抑制する観点で有利である。
【０１０６】
ポリオレフィン系エラストマーは、１種を単独で又は２種以上を組み合わせて用いることができる。
【０１０７】
シーラント層１６において、（Ｂ）成分の含有量は、シーラント層１６の固形分全量を基準として、１〜４０質量％であることが好ましく、５〜２５質量％であることがより好ましい。（Ｂ）成分の含有量が１質量％以上であることにより、シーラント層１６に耐衝撃性を付与することができ、シール強度及び絶縁性を向上させることができる。一方、（Ｂ）成分の含有量を４０質量％以下とすることにより、良好な海島構造を形成しやすくなり、また、シーラント層１６全体の凝集力を向上でき、シール強度及び絶縁性を向上させることができる。なお、便宜上、ポリプロピレン系樹脂にエラストマーが微分散した分散体は非相溶系成分（Ｂ）として記載したが、上記分散体においてエラストマー部分が（Ｂ）成分に分類され、ポリプロピレン系樹脂は上記（Ａ）成分に分類される。
【０１０８】
シーラント層１６が（Ｃ）成分を含む場合、シーラント層１６における（Ｃ）成分の含有量は、シーラント層１６の固形分全量を基準として、５〜３０質量％あることが好ましく、１０〜２５質量％であることがより好ましい。（Ｃ）成分の含有量が５質量％以上であることにより、シーラント層１６の柔軟性が得られやすくなり、成型白化抑制等の機能を付与させることができ、機能性がより向上した外装材を提供することができる。一方、（Ｃ）成分の含有量を３０質量％以下とすることにより、シーラント層１６全体の凝集力を向上でき、シール強度及び絶縁性を向上させることができる。
【０１０９】
また、相溶系エラストマー（Ｃ）の非相溶系成分（Ｂ）に対する含有量比（ＭＣ／ＭＢ）は、質量比で０．２〜３．０であることが好ましく、０．３〜２．０であることがより好ましい。含有量比（ＭＣ／ＭＢ）が上記範囲内にあることにより、シール強度を向上させやすくなる。
【０１１０】
非相溶系成分（Ｂ）が化合物（Ｂ１）を含有する場合、シーラント層１６における化合物（Ｂ１）の含有量は、シーラント層全量を基準として、１〜４０質量％であることが好ましく、２〜２５質量％であることがより好ましい。化合物（Ｂ１）の含有量が１質量％以上であることにより、海島界面の密着強度を向上させやすくなり、シール強度及び絶縁性の向上効果が得られやすくなる。一方、化合物（Ｂ１）の含有量を４０質量％以下とすることにより、シーラント層１６全体の凝集力並びにシール強度及び絶縁性の低下を抑制しやすくなる。
【０１１１】
（添加成分）
シーラント層１６は、上述した（Ａ）〜（Ｃ）成分以外の他の成分をさらに含んでいてもよい。（Ａ）〜（Ｃ）成分以外の他の成分としては、例えば引取性、加工性を向上させるためにＬＤＰＥ（低密度ポリエチレン）などの他の樹脂を添加してもよい。添加する他の樹脂成分の含有量は、シーラント層１６の全質量を１００質量部とした場合、１０質量部以下であることが好ましい。また、樹脂以外の成分として、例えば、スリップ剤、アンチブロッキング剤、酸化防止剤、光安定剤、難燃剤等が挙げられる。これら樹脂以外の他の成分の含有量は、シーラント層１６の全質量を１００質量部とした場合、５質量部以下であることが好ましい。
【０１１２】
シーラント層１６において、αオレフィンの存在は、ＦＴ−ＩＲ（フーリエ変換赤外分光光度計）により帰属することで確認可能である。また、αオレフィンの含有量は、既知量のαオレフィンを含むエラストマーを既知量配合したシーラント層１６を用いて、（Ａ）〜（Ｃ）成分の特性吸収帯の透過度あるいは吸光度にて検量線を作成することで確認することが可能である。さらに、非相溶系成分（Ｂ）、及び、相溶系エラストマー（Ｃ）のそれぞれのαオレフィン含有量についても、同様にＦＴ−ＩＲの特性吸収帯にてイメージングを行い、顕微ＦＴ−ＩＲ（透過法）でブテン−１起因の吸収帯でマッピングすることにより確認可能である。なお、ＦＴ−ＩＲ以外にも、シーラント層１６をＮＭＲで測定することでブテン−１の存在及び含有量を確認することも可能である。
【０１１３】
シーラント層１６の厚さは、例えば、５〜１００μｍである。蓄電装置の小型化の要求から、１０〜８０μｍであってもよく、１０〜６０μｍであってもよく、１０〜４５μｍであってもよく、３０μｍ以下であってもよい。本実施形態の蓄電装置用外装材は、このような薄膜構成であっても、ヒートシール、成型及びデガッシングヒートシール後の絶縁性の低下を抑制することができる。
【０１１４】
以上、本実施形態の蓄電装置用外装材の好ましい実施の形態について詳述したが、本発明はかかる特定の実施の形態に限定されるものではなく、特許請求の範囲内に記載された本発明の要旨の範囲内において、種々の変形・変更が可能である。
【０１１５】
例えば、図１では、腐食防止処理層１４が金属箔層１３の第２の接着剤層１７側の面に形成されている場合を示したが、腐食防止処理層１４は金属箔層１３の第１の接着剤層１２側の面に形成されていてもよく、金属箔層１３の両面に形成されていてもよい。金属箔層１３の両面に腐食防止処理層１４が形成されている場合、金属箔層１３の第１の接着剤層１２側に形成される腐食防止処理層１４の構成と、金属箔層１３の第２の接着剤層１７側に形成される腐食防止処理層１４の構成とは、同一であっても異なっていてもよい。
【０１１６】
図１では、第２の接着剤層１７を用いて金属箔層１３とシーラント層１６とが積層されている場合を示したが、図３に示す蓄電装置用外装材２０及び図４に示す蓄電装置用外装材３０のように第２の接着剤層１７を介さずに、金属箔層１３上にシーラント層１６が直接形成されていてもよい。一方で、図３に示す蓄電装置用外装材２０及び図４に示す蓄電装置用外装材３０が、金属箔層１３とシーラント層１６との間に第２の接着剤層１７を備えることもできる。
【０１１７】
図１では、シーラント層１６が単層から形成されている場合を示したが、シーラント層１６は、図３に示す蓄電装置用外装材２０及び図４に示す蓄電装置用外装材３０のように２層以上の多層から形成されていてもよい。シーラント層１６を形成する多層のそれぞれの層の構成は、同一であっても異なっていてもよい。なお、シーラント層１６が多層である場合には、そのうちの少なくとも一層は、低収縮性シーラント層であるとよい。
【０１１８】
図３に示す蓄電装置用外装材２０においては、シーラント層１６は、第１のシーラント層１６ａ及び第２のシーラント層１６ｂから構成されている。ここで、第１のシーラント層１６ａは、シーラント層の最外層であり、第２のシーラント層１６ｂは、シーラント層の最内層である。第１のシーラント層１６ａ及び第２のシーラント層１６ｂからなる群より選ばれる少なくとも一層は、低収縮性シーラント層であるとよい。
【０１１９】
第２のシーラント層１６ｂ（最内層）は、例えば、上述した外装材１０におけるシーラント層１６と同様の構成成分を用いて形成することができる。第２のシーラント層１６ｂが低収縮性シーラント層である場合、電解液が関与する場合の絶縁性の低下が抑制されやすくなる。
【０１２０】
第２のシーラント層１６ｂの厚さは、例えば、５〜１００μｍであってもよく、薄膜化の観点から１０〜６０μｍであってもよく、１０〜４０μｍであってもよく、１０〜３０μｍであってもよく、２０μｍ以下であってもよい。
【０１２１】
第１のシーラント層１６ａ（最外層、金属箔側層）は、例えば、第２のシーラント層１６ｂと同様の構成成分を用いて形成してもよいが、第１のシーラント層１６ａにおいては、例えば、第２のシーラント層１６ｂと同様の構成成分に代えて、アルミ処理と接着性を考慮し必要に応じて添加剤成分を含む接着性構成成分を用いることが好ましい。第１のシーラント層１６ａとして上記接着性構成成分を用いることにより、接着剤層を介することなく、金属箔層にシーラント層を形成し得る。第１のシーラント層１６ａが、第２のシーラント層１６ｂと同様に上記（Ａ）成分及び（Ｂ）成分に相当する成分を含んで、第１のシーラント層１６ａが海島構造を形成し、且つ、第１のシーラント層１６ａが低収縮性シーラント層である場合、海島界面の密着性を向上させることができ、また、シーラント層と金属箔層との密着性を保持しやすくなり、電解液の発泡に伴う空隙の発生を防ぎ、デガッシングヒートシール後の絶縁性の低下をさらに抑制しやすくなる傾向がある。
【０１２２】
第１のシーラント層１６ａにおける接着性構成成分は、特に制限されないが、（Ａ）成分としての、変性ポリプロピレン系樹脂（ｉ）成分と、（Ｂ）成分としての、マクロ相分離熱可塑性エラストマー（ｉｉ）成分とを含有することが好ましい。また、添加剤成分は、アタクチック構造のポリプロピレン又はアタクチック構造のプロピレン−αオレフィン共重合体（ｉｉｉ）を含むことが好ましい。以下、各成分について説明する。
【０１２３】
（変性ポリプロピレン系樹脂（ｉ））
変性ポリプロピレン系樹脂（ｉ）は、不飽和カルボン酸、不飽和カルボン酸の酸無水物、不飽和カルボン酸のエステルのいずれかから導かれる不飽和カルボン酸誘導体成分が、ポリプロピレン系樹脂にグラフト変性された樹脂であることが好ましい。
【０１２４】
ポリプロピレン系樹脂としては、ホモポリプロピレン及びランダムポリプロピレン等が挙げられる。
【０１２５】
これらのポリプロピレン系樹脂をグラフト変性する際に用いる化合物としては、不飽和カルボン酸、不飽和カルボン酸の酸無水物、不飽和カルボン酸のエステルのいずれかから導かれる不飽和カルボン酸誘導体成分が挙げられる。
【０１２６】
具体的には、不飽和カルボン酸として、例えばアクリル酸、メタクリル酸、マレイン酸、フマール酸、イタコン酸、シトラコン酸、テトラヒドロフタル酸、ビシクロ［２，２，１］ヘプト−２−エン−５，６−ジカルボン酸などが挙げられる。
【０１２７】
不飽和カルボン酸の酸無水物としては、例えば無水マレイン酸、無水イタコン酸、無水シトラコン酸、テトラヒドロ無水フタル酸、ビシクロ［２，２，１］ヘプト−２−エン−５，６−ジカルボン酸無水物などの不飽和カルボン酸の酸無水物などが挙げられる。
【０１２８】
不飽和カルボン酸のエステルとしては、例えばアクリル酸メチル、メタクリル酸メチル、メタクリル酸エチル、メタクリル酸ブチル、マレイン酸ジメチル、マレイン酸モノメチル、フマール酸ジエチル、イタコン酸ジメチル、シトラコン酸ジエチル、テトラヒドロ無水フタル酸ジメチル、ビシクロ［２，２，１］ヘプト−２−エン−５，６−ジカルボン酸ジメチルなどの不飽和カルボン酸のエステルなどが挙げられる。
【０１２９】
変性ポリプロピレン系樹脂（ｉ）は、ベースとなるポリプロピレン系樹脂１００質量部に対し、上述した不飽和カルボン酸誘導体成分０．２〜１００質量部をラジカル開始剤の存在下、グラフト重合（グラフト変性）することで製造することができる。グラフト変性の反応温度は、５０〜２５０℃が好ましく、６０〜２００℃がより好ましい。また、反応時間は、製造方法に応じて適宜設定されるが、例えば二軸押出機による溶融グラフト重合の場合、押出機の滞留時間内、具体的には２〜３０分が好ましく、５〜１０分がより好ましい。なお、グラフト変性は、常圧、加圧のいずれの条件下においても実施できる。
【０１３０】
グラフト変性に用いられるラジカル開始剤としては、アルキルパーオキサイド、アリールパーオキサイド、アシルパーオキサイド、ケトンパーオキサイド、パーオキシケタール、パーオキシカーボネート、パーオキシエステル、ハイドロパーオキサイドなどの有機過酸化物が挙げられる。
【０１３１】
これらの有機過酸化物は、上述した反応温度や反応時間の条件によって適宜選択して用いることができる。例えば、二軸押出機による溶融グラフト重合の場合、アルキルパーオキサイド、パーオキシケタール、パーオキシエステルが好ましく、具体的にはジ−ｔ−ブチルパーオキサイド、２，５−ジメチル−２，５−ジ−ｔ−ブチルペルオキシ−ヘキシン−３、ジクミルペルオキシドなどが好ましい。
【０１３２】
変性ポリプロピレン系樹脂（ｉ）としては、無水マレイン酸により変性されていることが好ましく、例えば、三井化学社製の「アドマー」、三菱化学社製の「モディック」などが適している。このような変性ポリプロピレン系樹脂（ｉ）は、各種金属や各種官能基を有するポリマーとの反応性に優れるため、該反応性を利用して第１のシーラント層１６ａに密着性を付与することができ、耐電解液性を向上することができる。
【０１３３】
（マクロ相分離熱可塑性エラストマー（ｉｉ））
マクロ相分離熱可塑性エラストマー（ｉｉ）は、変性ポリプロピレン系樹脂（ｉ）に対し、分散相サイズが２００ｎｍを超え、５０μｍ以下の範囲でマクロ相分離構造を形成するものである。
【０１３４】
第１のシーラント層１６ａが、マクロ相分離熱可塑性エラストマー（ｉｉ）を含有することにより、第１のシーラント層１６ａを構成する主成分となり得る変性ポリプロピレン系樹脂（ｉ）等をラミネートする際に発生する残留応力を開放することができ、粘弾性的な接着性を第１のシーラント層１６ａに付与することができる。したがって、第１のシーラント層１６ａの密着性がより向上して、耐電解液性により優れた外装材２０が得られる。第１のシーラント層１６ａがマクロ相分離熱可塑性エラストマー（ｉｉ）を含有することにより、シーラント層１６に耐衝撃性を付与させることができ、シール強度及び絶縁性を向上させることができる。
【０１３５】
マクロ相分離熱可塑性エラストマー（ｉｉ）は、変性ポリプロピレン系樹脂（ｉ）中で海島状に存在するが、分散相サイズが２００ｎｍ以下であると、粘弾性的な接着性の改善を付与させることが困難になる。一方、分散相サイズが５０μｍを超えると、変性ポリプロピレン系樹脂（ｉ）とマクロ相分離熱可塑性エラストマー（ｉｉ）とは本質的に非相溶性であるため、ラミネート適性（加工性）が著しく低下するとともに、第１のシーラント層１６ａの物理的強度が低下しやすくなる。以上より、分散相サイズは、５００ｎｍ〜１０μｍであることが好ましい。
【０１３６】
このようなマクロ相分離熱可塑性エラストマー（ｉｉ）としては、例えば、エチレンに、１−ブテン、１−ペンテン、１−ヘキセン、１−オクテン、４−メチル−１−ペンテンから選ばれるαオレフィンを共重合させたポリエチレン系の熱可塑性エラストマーが挙げられる。
【０１３７】
また、マクロ相分離熱可塑性エラストマー（ｉｉ）としては、市販品を使用することができ、例えば、三井化学社製の「タフマー」、三菱化学社製の「ゼラス」、モンテル社製の「キャタロイ」などが適している。
【０１３８】
第１のシーラント層１６ａにおいて変性ポリプロピレン系樹脂（ｉ）に対するマクロ相分離熱可塑性エラストマー（ｉｉ）の含有量は、変性ポリプロピレン系樹脂（ｉ）１００質量部に対して、１〜４０質量部であることが好ましく、５〜３０質量部であることがより好ましい。ここで、マクロ相分離熱可塑性エラストマー（ｉｉ）の含有量が１質量部未満であると、第１のシーラント層の密着性の向上が期待できない。一方、マクロ相分離熱可塑性エラストマー（ｉｉ）の含有量が４０質量部を超えると、本来、変性ポリプロピレン系樹脂（ｉ）とマクロ相分離熱可塑性エラストマー（ｉｉ）とは相溶性が低いために加工性が著しく低下しやすくなる。また、マクロ相分離熱可塑性エラストマー（ｉｉ）は接着性を示す樹脂ではないため、第２のシーラント層１６ｂや腐食防止処理層１４などの他の層に対する第１のシーラント層１６ａの密着性が低下しやすくなる。
【０１３９】
（アタクチック構造のポリプロピレン又はアタクチック構造のプロピレン−αオレフィン共重合体（ｉｉｉ））
第１のシーラント層１６ａは、添加剤成分として、アタクチック構造のポリプロピレン又はアタクチック構造のプロピレン−αオレフィン共重合体（以下、単に、「（ｉｉｉ）成分」と称する）を含むことが好ましい。ここで、（ｉｉｉ）成分は、完全非晶性の樹脂成分である。第１のシーラント層１６ａが（ｉｉｉ）成分を含むことにより、シーラント層１６に柔軟性を付与することができる。シーラント層１６が柔軟性を有することにより、外装材１０に成型白化抑制等の機能を付与させることができ、機能性がより向上した外装材を提供することができる。
【０１４０】
なお、第１のシーラント層１６ａは、添加剤成分として、上述した（ｉｉｉ）成分に加えて、（Ｃ）成分に相当するアイソタクチック構造のプロピレン−αオレフィン共重合体を柔軟性付与のためさらに含んでいてもよい。
【０１４１】
第１のシーラント層１６ａにおいて、（ｉ）成分及び（ｉｉ）成分の合計質量は、第１のシーラント層１６ａの全質量を基準として、例えば、６０質量％以上９５質量％以下であってもよく、７０質量％以上９０質量％以下であってもよい。
【０１４２】
第１のシーラント層１６ａにおいて、（ｉｉｉ）成分の質量は、（ｉ）成分、（ｉｉ）成分、（ｉｉｉ）成分の合計質量を基準として、例えば、５質量％以上４０質量％以下であることが好ましい。（ｉｉｉ）成分の質量が、（ｉ）成分、（ｉｉ）成分、（ｉｉｉ）成分の合計質量を基準として、５質量％以上であると、上述したような添加剤を添加することによる効果が得られやすくなる傾向がある。一方、（ｉｉｉ）成分の質量が、（ｉ）成分、（ｉｉ）成分、（ｉｉｉ）成分の合計質量を基準として、４０質量％以下であると、第２のシーラント層１６ｂや腐食防止処理層１４などの他の層に対する第１のシーラント層１６ａの密着性が低下しやすくなる傾向がある。これらの観点から、第１のシーラント層１６ａにおいて、（ｉ）成分及び（ｉｉ）成分の合計質量は、（ｉ）成分、（ｉｉ）成分、（ｉｉｉ）成分の合計質量を基準として、例えば、６０〜９５質量％であることが好ましい。
【０１４３】
なお、第１のシーラント層１６ａ中の、添加剤成分である（ｉｉｉ）成分の分析方法としては、例えば、核磁気共鳴分光法（ＮＭＲ）による立体規則性評価によって定量することが可能である。
【０１４４】
第１のシーラント層１６ａは、接着性構成成分（すなわち、変性ポリプロピレン系樹脂（ｉ）及びマクロ相分離熱可塑性エラストマー（ｉｉ））及び添加剤成分（すなわち、（ｉｉｉ）成分）の他に、必要に応じて各種添加剤、例えば難燃剤、スリップ剤、アンチブロッキング剤、酸化防止剤、光安定剤、粘着付与剤などを含有してもよい。
【０１４５】
第１のシーラント層１６ａの厚さは、特に限定されるものではないが、応力緩和や水分・電解液透過の観点から、第２のシーラント層１６ｂと同じもしくはそれ以下であることが好ましい。
【０１４６】
また、蓄電装置用外装材２０においても、薄膜化の観点から、シーラント層１６の厚さ（第１のシーラント層１６ａと第２のシーラント層１６ｂとの合計の厚さ）は、１０〜８０μｍであってもよく、１０〜６０μｍであってもよく、１０〜４５μｍであってもよく、３０μｍ以下であってもよい。本実施形態の蓄電装置用外装材は、このような薄膜構成であっても、ヒートシール、成型及びデガッシングヒートシール後の絶縁性の低下を抑制することができる。
【０１４７】
図３では、シーラント層１６が２層から形成されている場合を示したが、シーラント層１６は、図４に示す蓄電装置用外装材３０のように３層から形成されていてもよい。図４に示す蓄電装置用外装材３０において、シーラント層１６は、第１のシーラント層１６ａ、第２のシーラント層１６ｂ、及び第３のシーラント層１６ｃから構成されている。ここで、第１のシーラント層１６ａはシーラント層の最外層（金属箔側層）であり、第３のシーラント層１６ｃは、シーラント層の中間層であり、第２のシーラント層１６ｂはシーラント層の最内層である。これらの３層からなる群より選ばれる少なくとも一層は、低収縮性シーラント層であるとよい。
【０１４８】
蓄電装置用外装材３０の第１のシーラント層１６ａを構成する材料についての例示及び好ましい形態は、蓄電装置用外装材２０の第１のシーラント層１６ａと同様である。
【０１４９】
蓄電装置用外装材３０の第２のシーラント層１６ｂ及び第３のシーラント層１６ｃを構成する材料についての例示及び好ましい形態は、蓄電装置用外装材２０の第２のシーラント層１６ｂと同様である。
【０１５０】
蓄電装置用外装材３０において、第１のシーラント層１６ａの厚さは、例えば、２〜３０μｍであってもよく、５〜２０μｍであってもよく、８〜１０μｍであってもよく、第２のシーラント層１６ｂの厚さは、例えば、５〜８０μｍであってもよく、１３〜４０μｍであってもよく、１５〜２０μｍであってもよく、第３のシーラント層１６ｃの厚さは、例えば、２〜３０μｍであってもよく、５〜２０μｍであってもよく、８〜１０μｍであってもよい。
【０１５１】
蓄電装置用外装材３０においても、薄膜化の観点から、シーラント層１６の厚さ（第１のシーラント層１６ａと第２のシーラント層１６ｂと第３のシーラント層１６ｃとの合計の厚さ）は、３０μｍ以下であってもよい。本実施形態の蓄電装置用外装材は、このような薄膜構成であっても、ヒートシール、成型及びデガッシングヒートシール後の絶縁性の低下を抑制することができる。
【０１５２】
蓄電装置用外装材２０，３０のように、シーラント層が複数の層からなる場合、金属箔層１３に最も近い第１のシーラント層１６ａが低収縮性シーラント層であることが好ましい。第１のシーラント層１６ａが低収縮性シーラント層であることにより、海島界面の密着強度を向上させることができ、電解液の発泡に伴う空隙の形成が抑制されることから、デガッシングヒートシール後の絶縁性を一層向上させることができる傾向がある。デガッシングヒートシールの際の電解液の発泡はシーラント層１６の金属箔層１３に近い部分で発生することが多く、金属箔層１３に最も近い層が低収縮性シーラント層であることで、絶縁性の低下をより効率的に抑制しやすくなる傾向がある。
【０１５３】
また、第２のシーラント層１６ｂ又は第３のシーラント層１６ｃが低収縮性シーラント層であってもよい。第２のシーラント層１６ｂ又は第３のシーラント層１６ｃが低収縮性シーラント層であることにより、（Ａ）及び（Ｂ）成分により形成される海島界面の密着強度を向上させることができ、電解液の発泡に伴う空隙の形成が抑制されることから、絶縁性を一層向上させることができる。
【０１５４】
［外装材の製造方法］
次に、図１に示す外装材１０の製造方法の一例について説明する。なお、外装材１０の製造方法は以下の方法に限定されない。
【０１５５】
本実施形態の外装材１０の製造方法は、金属箔層１３に腐食防止処理層１４を積層する工程と、基材層１１と金属箔層１３とを貼り合わせる工程と、第２の接着剤層１７を介してシーラント層１６をさらに積層して積層体を作製する工程と、必要に応じて、得られた積層体をエージング処理する工程とを含んで概略構成されている。
【０１５６】
（金属箔層１３への腐食防止処理層１４の積層工程）
本工程は、金属箔層１３に対して、腐食防止処理層１４を形成する工程である。その方法としては、上述したように、金属箔層１３に脱脂処理、熱水変成処理、陽極酸化処理、化成処理を施したり、腐食防止性能を有するコーティング剤を塗布したりする方法などが挙げられる。
【０１５７】
また、腐食防止処理層１４が多層の場合は、例えば、下層側（金属箔層１３側）の腐食防止処理層を構成する塗布液（コーティング剤）を金属箔層１３に塗布し、焼き付けて第一層を形成した後、上層側の腐食防止処理層を構成する塗布液（コーティング剤）を第一層に塗布し、焼き付けて第二層を形成すればよい。
【０１５８】
脱脂処理についてはスプレー法又は浸漬法にて、熱水変成処理や陽極酸化処理については浸漬法にて、化成処理については化成処理のタイプに応じ、浸漬法、スプレー法、コート法などを適宜選択して行えばよい。
【０１５９】
腐食防止性能を有するコーティング剤のコート法については、グラビアコート、リバースコート、ロールコート、バーコートなど各種方法を用いることが可能である。
【０１６０】
上述したように、各種処理は金属箔の両面又は片面のどちらでも構わないが、片面処理の場合、その処理面は第２の接着剤層１７を積層する側に施すことが好ましい。なお、要求に応じて、基材層１１の表面にも上記処理を施してもよい。
【０１６１】
また、第一層及び第二層を形成するためのコーティング剤の塗布量はいずれも、０．００５〜０．２００ｇ／ｍ２が好ましく、０．０１０〜０．１００ｇ／ｍ２がより好ましい。
【０１６２】
また、乾燥キュアが必要な場合は、用いる腐食防止処理層１４の乾燥条件に応じて、母材温度として６０〜３００℃の範囲で行うことができる。
【０１６３】
（基材層１１と金属箔層１３との貼り合わせ工程）
本工程は、腐食防止処理層１４を設けた金属箔層１３と、基材層１１とを、第１の接着剤層１２を介して貼り合わせる工程である。貼り合わせの方法としては、ドライラミネーション、ノンソルベントラミネーション、ウエットラミネーションなどの手法を用い、上述した第１の接着剤層１２を構成する材料にて両者を貼り合わせる。第１の接着剤層１２は、ドライ塗布量として１〜１０ｇ／ｍ２の範囲、より好ましくは３〜７ｇ／ｍ２の範囲で設ける。
【０１６４】
（第２の接着剤層１７及びシーラント層１６の積層工程）
本工程は、金属箔層１３の腐食防止処理層１４側に、第２の接着剤層１７を介してシーラント層１６を貼り合わせる工程である。貼り合わせの方法としては、ウェットプロセス、ドライラミネーション等が挙げられる。
【０１６５】
ウェットプロセスの場合は、第２の接着剤層１７を構成する接着剤の溶液又は分散液を、腐食防止処理層１４上に塗工し、所定の温度（接着剤が酸変性ポリオレフィン樹脂を含む場合は、その融点以上の温度）で溶媒を飛ばし乾燥造膜、又は乾燥造膜後に必要に応じて焼き付け処理を行う。その後、シーラント層１６を積層し、外装材１０を製造する。塗工方法としては、先に例示した各種塗工方法が挙げられる。
【０１６６】
この場合、シーラント層１６は、例えば、溶融押出成形機により製造することができる。溶融押出成形機では、生産性の観点から、加工速度を８０ｍ／分以上とすることができる。このような条件下で得られるシーラント層１６は、ＭＤ方向に（Ｂ）成分が引き伸ばされた構造を有しやすくなる。
【０１６７】
（エージング処理工程）
本工程は、積層体をエージング（養生）処理する工程である。積層体をエージング処理することで、金属箔層１３／腐食防止処理層１４／第２の接着剤層１７／シーラント層１６間の接着を促進させることができる。エージング処理は、室温〜１００℃の範囲で行うことができる。エージング時間は、例えば、１〜１０日である。図２に示して説明した、１９０℃で３０秒間加熱する際の外装材１０（シーラント層１６）は、上記エージング処理を経たものであってもよい。
【０１６８】
このようにして、図１に示すような、本実施形態の外装材１０を製造することができる。
【０１６９】
次に、図３に示す外装材２０の製造方法の一例について説明する。なお、外装材２０の製造方法は以下の方法に限定されない。
【０１７０】
本実施形態の外装材２０の製造方法は、金属箔層１３に腐食防止処理層１４を積層する工程と、基材層１１と金属箔層１３とを貼り合わせる工程と、第１のシーラント層１６ａ及び第２のシーラント層１６ｂをさらに積層して積層体を作製する工程と、必要に応じて、得られた積層体を熱処理する工程とを含んで概略構成されている。なお、基材層１１と金属箔層１３とを貼り合わせる工程までは、上述した外装材１０の製造方法と同様に行うことができる。
【０１７１】
（第１のシーラント層１６ａ及び第２のシーラント層１６ｂの積層工程）
本工程は、先の工程により形成された腐食防止処理層１４上に、第１のシーラント層１６ａ及び第２のシーラント層１６ｂを形成する工程である。その方法としては、押出ラミネート機を用いて第１のシーラント層１６ａを第２のシーラント層１６ｂとともにサンドラミネーションする方法が挙げられる。さらには、第１のシーラント層１６ａと第２のシーラント層１６ｂとを押出すタンデムラミネート法、共押出法でも積層可能である。第１のシーラント層１６ａ及び第２のシーラント層１６ｂの形成では、例えば、上述した第１のシーラント層１６ａ及び第２のシーラント層１６ｂの構成を満たすように、各成分が配合される。
【０１７２】
本工程により、図３に示すような、基材層１１／第１の接着剤層１２／金属箔層１３／腐食防止処理層１４／第１のシーラント層１６ａ／第２のシーラント層１６ｂの順で各層が積層された積層体が得られる。
【０１７３】
なお、第１のシーラント層１６ａは、上述した材料配合組成になるように、ドライブレンドした材料を直接、押出ラミネート機により積層させてもよいし、あるいは事前に単軸押出機、二軸押出機、ブラベンダーミキサーなどの溶融混練装置を用いてメルトブレンドを施した後の造粒した第１のシーラント層１６ａを押出ラミネート機を用いて積層させてもよい。
【０１７４】
第２のシーラント層１６ｂは、シーラント層形成用の構成成分として上述した材料配合組成になるようにドライブレンドした材料を直接、押出ラミネート機により積層させてもよいし、あるいは事前に単軸押出機、二軸押出機、ブラベンダーミキサーなどの溶融混練装置を用いてメルトブレンドを施した後の造粒物を、押出ラミネート機で第１のシーラント層１６ａと第２のシーラント層１６ｂとを押出すタンデムラミネート法、共押出法で積層させてもよい。また、シーラント層形成用の構成成分を用いて、事前にキャストフィルムとしてシーラント単膜を製膜し、このフィルムを接着性樹脂とともにサンドラミネーションする方法により積層させてもよいし、接着剤を用いてドライラミネート法により積層させてもよい。シーラント層１６ａ，１６ｂの形成速度（加工速度）は、生産性の観点から、例えば、８０ｍ／分以上であることができる。このような条件下で得られるシーラント層１６ａ，１６ｂは、ＭＤ方向に（Ｂ）成分が引き伸ばされた構造を有しやすくなる。
【０１７５】
（熱処理工程）
本工程は、積層体を熱処理する工程である。積層体を熱処理することで、金属箔層１３／腐食防止処理層１４／第１のシーラント層１６ａ／第２のシーラント層１６ｂ間での密着性を向上させ、より優れた耐電解液性や耐フッ酸性を付与することができる。熱処理の方法としては、少なくとも第１のシーラント層１６ａの融点以上の温度で処理することが好ましい。熱処理としてはオーブン加熱、加熱したロールで挟み込む（熱ラミネート)、加熱したロールに巻き付ける、などの手法が挙げられるがこれらに限定されるものではない。熱処理の時間は、熱処理の手法、温度条件などに応じて、性能（金属箔層１３／腐食防止処理層１４／第１のシーラント層１６ａ／第２のシーラント層１６ｂ間の密着強度（ラミネート強度））及び生産性の観点から、適宜調整することができる。例えば、加熱したロールで挟み込む手法又は加熱したロールに巻き付ける手法で熱処理を行う場合、熱処理の時間は、上記性能の観点から、０．５秒以上であり、生産性の観点から、１．０秒以下であることができる。また、図２に示して説明した、１９０℃で３０秒間加熱する際の外装材２０（シーラント層１６）は、上記エージング処理又は熱処理を経たものであってもよい。
【０１７６】
このようにして、図３に示すような、本実施形態の外装材２０を製造することができる。
【０１７７】
次に、図４に示す外装材３０の製造方法の一例について説明する。なお、外装材３０の製造方法は以下の方法に限定されない。
【０１７８】
本実施形態の外装材３０の製造方法は、金属箔層１３に腐食防止処理層１４を積層する工程と、基材層１１と金属箔層１３とを貼り合わせる工程と、第１のシーラント層１６ａ、第３のシーラント層１６ｃ及び第２のシーラント層１６ｂをさらに積層して積層体を作製する工程と、必要に応じて、得られた積層体を熱処理する工程とを含んで概略構成されている。
【０１７９】
（第１のシーラント層１６ａ、第３のシーラント層１６ｃ及び第２のシーラント層１６ｂの積層工程）
本工程は、腐食防止処理層１４上に、第１のシーラント層１６ａ、第３のシーラント層１６ｃ及び第２のシーラント層１６ｂを形成する工程である。その方法としては、押出ラミネート機を用いて第１のシーラント層１６ａと第３のシーラント層１６ｃ及び第２のシーラント層１６ｂとを押出すタンデムラミネート法、共押出法が挙げられる。この場合、シーラント層形成用の構成成分として上述した材料配合組成になるようにドライブレンドした材料を直接、押出ラミネート機により積層させてもよいし、あるいは事前に単軸押出機、二軸押出機、ブラベンダーミキサーなどの溶融混練装置を用いてメルトブレンドを施した後の造粒物を、押出ラミネート機で第１のシーラント層１６ａと第３のシーラント層１６ｃ及び第２のシーラント層１６ｂとを押出すタンデムラミネート法、共押出法で積層させてもよい。
【０１８０】
第３のシーラント層１６ｃ及び第２のシーラント層１６ｂは、共押出しにより製膜し、これらのフィルムを第１のシーラント層１６ａ形成用の構成成分とともにサンドラミネーションする方法により積層させてもよい。シーラント層１６ａ，１６ｂ，１６ｃの形成速度（加工速度）は、生産性の観点から、例えば、８０ｍ／分以上であることができる。このような条件下で得られるシーラント層１６ａ，１６ｂ，１６ｃは、ＭＤ方向に（Ｂ）成分が引き伸ばされた構造を有しやすくなる。本実施形態の外装材３０の製造方法は、外装材２０の製造方法において上述した、熱処理工程を備えていてもよい。熱処理の手法及び条件は、外装材２０の製造方法において上述したものと同様であることができる。
【０１８１】
このようにして、図４に示すような、本実施形態の外装材３０を製造することができる。
【０１８２】
以上、本発明の蓄電装置用外装材の好ましい実施の形態について詳述したが、本発明はかかる特定の実施の形態に限定されるものではなく、特許請求の範囲内に記載された本発明の要旨の範囲内において、種々の変形・変更が可能である。例えば、第１の接着剤層１２を有しない蓄電装置用外装材を製造する場合は、上述のように、基材層１１を形成し得る樹脂材料を金属箔層１３上に塗布又は塗工することにより基材層１１を形成すればよい。また、上記実施形態ではいずれも低収縮性シーラント層において、（Ｂ）成分の存在領域が加熱によって僅かに収縮することを説明したが、低収縮シーラント層は加熱によって収縮しないものであってもよい。
【０１８３】
本発明の蓄電装置用外装材は、例えば、リチウムイオン電池、ニッケル水素電池、及び鉛蓄電池等の二次電池、並びに電気二重層キャパシタ等の電気化学キャパシタなどの蓄電装置用の外装材として好適に用いることができる。中でも、本発明の蓄電装置用外装材は、リチウムイオン電池用の外装材として好適である。
【実施例】
【０１８４】
以下、実施例に基づいて本発明をより具体的に説明するが、本発明は以下の実施例に限定されるものではない。
【０１８５】
［使用材料］
実施例及び比較例で使用した材料を以下に示す。
＜基材層（厚さ１５μｍ）＞
ナイロンフィルム（Ｎｙ）（東洋紡社製）を用いた。
【０１８６】
＜第１の接着剤層（厚さ４μｍ）＞
ポリエステルポリオール系主剤に対して、トリレンジイソシアネートのアダクト体系硬化剤を配合したポリウレタン系接着剤（東洋インキ社製）を用いた。
【０１８７】
＜第１の腐食防止処理層（基材層側）及び第２の腐食防止処理層（シーラント層側）＞
（ＣＬ−１）：溶媒として蒸留水を用い、固形分濃度１０質量％に調整した「ポリリン酸ナトリウム安定化酸化セリウムゾル」を用いた。なお、ポリリン酸ナトリウム安定化酸化セリウムゾルは、酸化セリウム１００質量部に対して、リン酸のＮａ塩を１０質量部配合して得た。
（ＣＬ−２）：溶媒として蒸留水を用い固形分濃度５質量％に調整した「ポリアリルアミン（日東紡社製）」９０質量％と、「ポリグリセロールポリグリシジルエーテル（ナガセケムテックス社製）」１０質量％からなる組成物を用いた。
（ＣＬ−３）：溶媒として１質量％濃度のリン酸水溶液を用い、固形分濃度１質量％に調整した水溶性フェノール樹脂（住友ベークライト社製）に対し、フッ化クロム（ＣｒＦ３）を最終乾燥皮膜中に存在するＣｒ量として１０ｍｇ／ｍ２となるように濃度を調整し化成処理剤を用いた。
【０１８８】
＜金属箔層（厚さ３５μｍ）＞
焼鈍脱脂処理した軟質アルミニウム箔（東洋アルミニウム社製、「８０７９材」）を用いた。
【０１８９】
＜第２の接着剤層（厚さ３μｍ）＞
第２の接着剤層形成用接着剤として、下記接着剤ａ、ｂを準備した。
接着剤ａ：トルエンに溶解させた酸変性ポリオレフィン樹脂１００質量部に対し、イソシアヌレート構造のポリイソシアネート化合物を１０質量部（固形分比）で配合した接着剤。
接着剤ｂ：水添ダイマー脂肪酸及びジオールからなるポリエステルポリオールと、ポリイソシアネートとをモル比（ＮＣＯ／ＯＨ）が２になるように配合したポリウレタン系接着剤。
【０１９０】
＜シーラント層＞
シーラント層形成用ベース樹脂組成物を構成する（Ａ）〜（Ｃ）成分として、下記材料を準備した。
（（Ａ）成分）
酸変性ＰＰ：酸変性ポリプロピレン。
ランダムＰＰ：プロピレン−エチレンランダム共重合体。
（（Ｂ）成分）
エチレン−αオレフィン共重合体：酸変性ＰＰ及びランダムＰＰ（（Ａ）成分）に対して相溶性を有さないエチレン−プロピレン共重合体エラストマー。
エチレン−ブテン−１ランダム共重合体：酸変性ＰＰ及びランダムＰＰ（（Ａ）成分）に対して相溶性を有さないエチレン−ブテン−１ランダム共重合体エラストマー。
（（Ｂ１）成分）
ブロック共重合体１：結晶性エチレンユニットとエチレン−ブチレンユニットから構成され、酸変性ＰＰ及びランダムＰＰ（（Ａ）成分）に対して相溶性を有さないブロック共重合体。
ブロック共重合体２：プロピレンユニットとエチレンユニットから構成され、酸変性ＰＰ及びランダムＰＰ（（Ａ）成分）に対して相溶性を有さないブロック共重合体。
グラフト共重合体：ポリオレフィンの主鎖とポリスチレンの側鎖からなり、酸変性ＰＰ及びランダムＰＰ（（Ａ）成分）に対して相溶性を有さないグラフト共重合体。
（（Ｃ）成分）
アタクチック構造共重合体：酸変性ＰＰ（（Ａ）成分）に対して相溶性を有するアタクチック構造のプロピレン−αオレフィン共重合体。
プロピレン−ブテン−１ランダム共重合体：ランダムＰＰ（（Ａ）成分）に対して相溶性を有するプロピレン−ブテン−１ランダム共重合体エラストマー。
【０１９１】
［外装材の作製］
（実施例１）
まず、金属箔層に、第１及び第２の腐食防止処理層を以下の手順で設けた。すなわち、金属箔層の両方の面に（ＣＬ−１）を、ドライ塗布量として７０ｍｇ／ｍ２となるようにマイクログラビアコートにより塗布し、乾燥ユニットにおいて２００℃で焼き付け処理を施した。次いで、得られた層上に（ＣＬ−２）を、ドライ塗布量として２０ｍｇ／ｍ２となるようにマイクログラビアコートにより塗布することで、（ＣＬ−１）と（ＣＬ−２）からなる複合層を第１及び第２の腐食防止処理層として形成した。この複合層は、（ＣＬ−１）と（ＣＬ−２）の２種を複合化させることで腐食防止性能を発現させたものである。
【０１９２】
次に、第１及び第２の腐食防止処理層を設けた金属箔層の第１の腐食防止処理層側をドライラミネート手法により、ポリウレタン系接着剤（第１の接着剤層）を用いて基材層に貼りつけた。これを押出ラミネート機の巻出部にセットし、第２の腐食防止処理層上に２７０℃、１００ｍ／分の加工条件でシーラント層の材料を共押出しすることで、シーラント層として金属箔側の層（以下、「ＡＬ側層」ともいう）（厚さ８．３μｍ）及び最内層（厚さ１６．７μｍ）をこの順で積層した。なお、ＡＬ側層及び最内層は、事前に二軸押出機を用いて各種材料のコンパウンドを作製しておき、水冷・ペレタイズの工程を経て、上記押出ラミネートに使用した。ＡＬ側層の形成には、酸変性ＰＰ（（Ａ）成分、５５．０質量％）、エチレン−αオレフィン共重合体（（Ｂ）成分、２０．０質量％）、及びアタクチック構造共重合体（（Ｃ）成分、２５．０質量％）の混合物を用いた。最内層の形成には、ランダムＰＰ（（Ａ）成分、６３．６質量％）、エチレン−ブテン−１ランダム共重合体（（Ｂ）成分、９．１質量％）、ブロック共重合体２（（Ｂ１）成分、９．１質量％）、及びプロピレン−ブテン−１ランダム共重合体（（Ｃ）成分、１８．２質量％）の混合物を用いた。なお、各層の構成は下記表１にも示している。表１中のシーラント層の欄における数値はシーラント層中の各層又は全体における各成分の含有量又は厚さを示している。
【０１９３】
このようにして得られた積層体を、１９０℃に熱せられたロールに巻き付けて搬送することで、積層体に１９０℃約０．５秒間の熱処理を施して、実施例１の外装材（基材層／第１の接着剤層／第１の腐食防止処理層／金属箔層／第２の腐食防止処理層／ＡＬ側層（シーラント層１６ａ）／最内層（シーラント層１６ｂ）の積層体）を製造した。
【０１９４】
（実施例２）
ＡＬ側層（シーラント層１６ａ）の形成に、酸変性ＰＰ（（Ａ）成分、５０．０質量％）、エチレン−αオレフィン共重合体（（Ｂ）成分、１８．２質量％）、ブロック共重合体２（（Ｂ１）成分、９．１質量％）、及びアタクチック構造共重合体（（Ｃ）成分、２２．７質量％）の混合物を用いたこと、最内層（シーラント層１６ｂ）の形成に、ランダムＰＰ（（Ａ）成分、７０．０質量％）、エチレン−ブテン−１ランダム共重合体（（Ｂ）成分、１０．０質量％）、及びプロピレン−ブテン−１ランダム共重合体（（Ｃ）成分、２０．０質量％）の混合物を用いたこと以外は、実施例１と同様にして、実施例２の外装材を製造した。なお、各層の構成は下記表１にも示している。
【０１９５】
（実施例３）
ＡＬ側層（シーラント層１６ａ）の形成に、酸変性ＰＰ（（Ａ）成分、５０．０質量％）、エチレン−αオレフィン共重合体（（Ｂ）成分、１８．２質量％）、ブロック共重合体２（（Ｂ１）成分、９．１質量％）、及びアタクチック構造共重合体（（Ｃ）成分、２２．７質量％）の混合物を用いたこと以外は、実施例１と同様にして、実施例３の外装材を製造した。なお、各層の構成は下記表１にも示している。
【０１９６】
（実施例４）
ＡＬ側層（シーラント層１６ａ）の形成に、酸変性ＰＰ（（Ａ）成分、５２．４質量％）、エチレン−αオレフィン共重合体（（Ｂ）成分、１９．０質量％）、ブロック共重合体２（（Ｂ１）成分、４．８質量％）、及びアタクチック構造共重合体（（Ｃ）成分、２３．８質量％）の混合物を用いたこと、最内層（シーラント層１６ｂ）の形成に、ランダムＰＰ（（Ａ）成分、６６．７質量％）、エチレン−ブテン−１ランダム共重合体（（Ｂ）成分、９．５質量％）、ブロック共重合体２（（Ｂ１）成分、４．８質量％）、及びプロピレン−ブテン−１ランダム共重合体（（Ｃ）成分、１９．０質量％）の混合物を用いたこと以外は、実施例１と同様にして、実施例４の外装材を製造した。なお、各層の構成は下記表１にも示している。
【０１９７】
（実施例５）
ＡＬ側層（シーラント層１６ａ）の形成に、酸変性ＰＰ（（Ａ）成分、５４．４質量％）、エチレン−αオレフィン共重合体（（Ｂ）成分、１９．８質量％）、ブロック共重合体２（（Ｂ１）成分、１．０質量％）、及びアタクチック構造共重合体（（Ｃ）成分、２４．８質量％）の混合物を用いたこと、最内層（シーラント層１６ｂ）の形成に、ランダムＰＰ（（Ａ）成分、６９．３質量％）、エチレン−ブテン−１ランダム共重合体（（Ｂ）成分、９．９質量％）、ブロック共重合体２（（Ｂ１）成分、１．０質量％）、及びプロピレン−ブテン−１ランダム共重合体（（Ｃ）成分、１９．８質量％）の混合物を用いたこと以外は、実施例１と同様にして、実施例５の外装材を製造した。なお、各層の構成は下記表１にも示している。
【０１９８】
（実施例６）
ＡＬ側層（シーラント層１６ａ）の形成に、酸変性ＰＰ（（Ａ）成分、５５．０質量％）、ブロック共重合体２（（Ｂ１）成分、２０．０質量％）、及びアタクチック構造共重合体（（Ｃ）成分、２５．０質量％）の混合物を用いたこと、最内層（シーラント層１６ｂ）の形成に、ランダムＰＰ（（Ａ）成分、７０．０質量％）、ブロック共重合体２（（Ｂ１）成分、１０．０質量％）、及びプロピレン−ブテン−１ランダム共重合体（（Ｃ）成分、２０．０質量％）の混合物を用いたこと以外は、実施例１と同様にして、実施例６の外装材を製造した。なお、各層の構成は下記表１にも示している。
【０１９９】
（実施例７）
最内層（シーラント層１６ｂ）の形成に、ランダムＰＰ（（Ａ）成分、７０．０質量％）、ブロック共重合体２（（Ｂ１）成分、１０．０質量％）、及びプロピレン−ブテン−１ランダム共重合体（（Ｃ）成分、２０．０質量％）の混合物を用いたこと以外は、実施例２と同様にして、実施例７の外装材を製造した。なお、各層の構成は下記表１にも示している。
【０２００】
（実施例８）
まず、金属箔層に、第１及び第２の腐食防止処理層を以下の手順で設けた。すなわち、金属箔層の両方の面に（ＣＬ−３）を、ドライ塗布量として３０ｍｇ／ｍ２となるようにマイクログラビアコートにより塗布し、乾燥ユニットにおいて２００℃で焼き付け処理を施した。次いで、得られた層上に（ＣＬ−２）を、ドライ塗布量として２０ｍｇ／ｍ２となるようにマイクログラビアコートにより塗布することで、（ＣＬ−３）と（ＣＬ−２）からなる複合層を第１及び第２の腐食防止処理層として形成した。この複合層は、（ＣＬ−３）と（ＣＬ−２）の２種を複合化させることで腐食防止性能を発現させたものである。このようにして第１及び第２の腐食防止処理層を設けた金属箔層を用いた以外は実施例７と同様にして、実施例８の外装材を製造した。なお、各層の構成は下記表１にも示している。
【０２０１】
（実施例９）
実施例１と同様にして、金属箔層に、第１及び第２の腐食防止処理層を設けた。第１及び第２の腐食防止処理層を設けた金属箔層の第１の腐食防止処理層側をドライラミネート手法により、ポリウレタン系接着剤（第１の接着剤層）を用いて基材層に貼りつけた。次いで、第１及び第２の腐食防止処理層を設けた金属箔層の第２の腐食防止処理層側をドライラミネート手法により、接着剤ａ（第２の接着剤層）を用いてシーラント層１６（最内層）（厚さ２５μｍ）に貼り付けて、実施例９の外装材を製造した。最内層（シーラント層１６）の形成には、ランダムＰＰ（（Ａ）成分、７０．０質量％）、ブロック共重合体２（（Ｂ１）成分、１０．０質量％）、及びプロピレン−ブテン−１ランダム共重合体（（Ｃ）成分、２０．０質量％）の混合物を用いた。なお、各層の構成は下記表１にも示している。
【０２０２】
（実施例１０）
実施例１と同様にして、金属箔層に、第１及び第２の腐食防止処理層を設けた。第１及び第２の腐食防止処理層を設けた金属箔層の第１の腐食防止処理層側をドライラミネート手法により、ポリウレタン系接着剤（第１の接着剤層）を用いて基材層に貼りつけた。次いで、第１及び第２の腐食防止処理層を設けた金属箔層の第２の腐食防止処理層側をドライラミネート手法により、接着剤ｂ（第２の接着剤層）を用いてシーラント層１６（最内層）（厚さ２５μｍ）に貼り付けて、実施例１０の外装材を製造した。最内層（シーラント層１６）の形成には、ランダムＰＰ（（Ａ）成分、７０．０質量％）、ブロック共重合体２（（Ｂ１）成分、１０．０質量％）、及びプロピレン−ブテン−１ランダム共重合体（（Ｃ）成分、２０．０質量％）の混合物を用いた。なお、各層の構成は下記表１にも示している。
【０２０３】
（実施例１１）
ＡＬ側層（シーラント層１６ａ）の形成に、酸変性ＰＰ（（Ａ）成分、７２．７質量％）、エチレン−αオレフィン共重合体（（Ｂ）成分、１８．２質量％）、及びブロック共重合体２（（Ｂ１）成分、９．１質量％）の混合物を用いたこと、最内層（シーラント層１６ｂ）の形成に、ランダムＰＰ（（Ａ）成分、９０．０質量％）、及びブロック共重合体２（（Ｂ１）成分、１０．０質量％）の混合物を用いたこと以外は、実施例１と同様にして、実施例１１の外装材を製造した。なお、各層の構成は下記表１にも示している。
【０２０４】
（実施例１２）
ＡＬ側層（シーラント層１６ａ）の形成に、酸変性ＰＰ（（Ａ）成分、５０．０質量％）、エチレン−αオレフィン共重合体（（Ｂ）成分、１８．２質量％）、ブロック共重合体１（（Ｂ１）成分、９．１質量％）、及びアタクチック構造共重合体（（Ｃ）成分、２２．７質量％）の混合物を用いたこと、最内層（シーラント層１６ｂ）の形成に、ランダムＰＰ（（Ａ）成分、７０．０質量％）、エチレン−ブテン−１ランダム共重合体（（Ｂ）成分、９．１質量％）、ブロック共重合体２（（Ｂ１）成分、９．１質量％）、及びプロピレン−ブテン−１ランダム共重合体（（Ｃ）成分、１８．２質量％）の混合物を用いたこと以外は、実施例１と同様にして、実施例１２の外装材を製造した。なお、各層の構成は下記表１にも示している。
【０２０５】
（実施例１３）
最内層（シーラント層１６ｂ）の形成に、ランダムＰＰ（（Ａ）成分、７０．０質量％）、ブロック共重合体２（（Ｂ１）成分、１０．０質量％）、及びプロピレン−ブテン−１ランダム共重合体（（Ｃ）成分、２０．０質量％）の混合物を用いたこと以外は、実施例１２と同様にして、実施例１３の外装材を製造した。なお、各層の構成は下記表１にも示している。
【０２０６】
（実施例１４）
ＡＬ側層（シーラント層１６ａ）の形成に、酸変性ＰＰ（（Ａ）成分、５０．０質量％）、エチレン−αオレフィン共重合体（（Ｂ）成分、１８．２質量％）、グラフト共重合体（（Ｂ１）成分、９．１質量％）、及びアタクチック構造共重合体（（Ｃ）成分、２２．７質量％）の混合物を用いたこと、最内層（シーラント層１６ｂ）の形成に、ランダムＰＰ（（Ａ）成分、７０．０質量％）、グラフト共重合体（（Ｂ１）成分、１０．０質量％）、及びプロピレン−ブテン−１ランダム共重合体（（Ｃ）成分、２０．０質量％）の混合物を用いたこと以外は、実施例１と同様にして、実施例１２の外装材を製造した。なお、各層の構成は下記表１にも示している。
【０２０７】
（比較例１）
ＡＬ側層（シーラント層１６ａ）の形成に、酸変性ＰＰ（（Ａ）成分、５２．０質量％）、エチレン−αオレフィン共重合体（（Ｂ）成分、４５．０質量％）、及びアタクチック構造共重合体（（Ｃ）成分、３．０質量％）の混合物を用いたこと、最内層（シーラント層１６ｂ）の形成に、ランダムＰＰ（（Ａ）成分、５２．０質量％）、エチレン−ブテン−１ランダム共重合体（（Ｂ）成分、４５．０質量％）、及びプロピレン−ブテン−１ランダム共重合体（（Ｃ）成分、３．０質量％）の混合物を用いたこと以外は、実施例１と同様にして、比較例１の外装材を製造した。なお、各層の構成は下記表１にも示している。
【０２０８】
【表１】
2019096469.tif 000003
【０２０９】
＜評価＞
実施例及び比較例で得られた外装材に対し、以下の評価試験を行った。
【０２１０】
（（Ｂ）成分の存在領域の収縮比及び縦横比）
外装材の一部をカットして１９０℃のオーブン中で３０秒間加熱して、加熱前のサンプルと加熱後のサンプルとを準備し、断面観察用に封止した。上記サンプルのシーラント層のＶＤ方向及びＭＤ方向に沿った断面における、ＭＤ方向５０μｍ及びＶＤ方向２５μｍの範囲を走査電子顕微鏡（ＳＥＭ）にて観察し、加熱前のサンプルにおける（Ｂ）成分の任意の５つ以上の存在領域のＭＤ方向の長さＬＭＤと、加熱後のサンプルにおける（Ｂ）成分の任意の５つ以上の存在領域のＭＤ方向の長さＬｈＭＤとを測定し、それぞれの平均長さＬＡＭＤ及びＬＡｈＭＤを求めた。さらに、求めたＬＡＭＤ及びＬＡｈＭＤから加熱前後での（Ｂ）成分の存在領域の収縮比（ＬＡｈＭＤ／ＬＡＭＤ）を算出した。
【０２１１】
また、加熱後の上記サンプルのシーラント層のＶＤ方向及びＭＤ方向に沿った断面におけるＭＤ方向５０μｍ及びＶＤ方向２５μｍの範囲をＳＥＭにて観察し、（Ｂ）成分の任意の５つ以上の存在領域のＭＤ方向長さＬｈＭＤ及びＶＤ方向長さＬｈＶＤを測定し、それぞれの平均長さＬＡｈＭＤ及びＬＡｈＶＤを求めた。さらに、求めたＬＡｈＭＤ及びＬＡｈＶＤから（Ｂ）成分の存在領域のアスペクト比（ＬＡｈＭＤ／ＬＡｈＶＤ）を算出した。
【０２１２】
（シール強度）
外装材を６０ｍｍ×１２０ｍｍにカットしたサンプルを２つに折り畳み、１辺を１０ｍｍ幅のシールバーで１９０℃、０．５ＭＰａ、３秒で熱封緘した。熱封緘したサンプルを室温で２４時間保管後、熱封緘１辺目を１５ｍｍ幅にカットし（図５を参照）、シール強度（Ｔ形はく離強さ）を、試験機（ＩＮＳＴＲＯＮ社製）を用いて連続的に測定した。試験は、ＪＩＳ  Ｋ６８５４に準じて、２３℃、５０％ＲＨ雰囲気下、剥離速度５０ｍｍ／分で行った。剥離開始後の最初のシール強度の極大値（バースト強度）の測定結果に基づき、シール強度を以下の基準で評価した。
Ｓ：バースト強度が６０Ｎ／１５ｍｍ以上
Ａ：バースト強度が５０Ｎ／１５ｍｍ以上、６０Ｎ／１５ｍｍ未満
Ｂ：バースト強度が４０Ｎ／１５ｍｍ以上、５０Ｎ／１５ｍｍ未満
Ｃ：バースト強度が３５Ｎ／１５ｍｍ以上、４０Ｎ／１５ｍｍ未満
Ｄ：バースト強度が３５Ｎ／１５ｍｍ未満
【０２１３】
（電解液ラミネート強度）
エチレンカーボネート／ジエチルカーボネート／ジメチルカーボネート＝１／１／１（質量比）の混合溶液にＬｉＰＦ６を１Ｍになるように加えた電解液をテフロン（登録商標）容器に充填し、その中に外装材を１５ｍｍ×１００ｍｍにカットしたサンプルを入れ、密栓後８５℃、２４時間で保管した。その後、共洗し、金属箔層／シーラント層間のラミネート強度（Ｔ形はく離強さ）を、試験機（ＩＮＳＴＲＯＮ社製）を用いて測定した。試験は、ＪＩＳ  Ｋ６８５４に準じて、２３℃、５０％ＲＨ雰囲気下、剥離速度５０ｍｍ／分で行った。その結果に基づき、以下の基準で評価した。
Ａ：ラミネート強度が７Ｎ／１５ｍｍ超
Ｂ：ラミネート強度が６Ｎ／１５ｍｍ以上、７Ｎ／１５ｍｍ以下
Ｃ：ラミネート強度が５Ｎ／１５ｍｍ以上、６Ｎ／１５ｍｍ未満
Ｄ：ラミネート強度が５Ｎ／１５ｍｍ未満
【０２１４】
（電解液ヒートシール強度）
外装材を６０ｍｍ×１２０ｍｍにカットしたサンプルをシーラント層を内側にして２つに折り畳み、１辺を１０ｍｍ幅のシールバーで１９０℃、０．５ＭＰａ、３秒で熱封緘し、ヒートシール部を形成した。その後、残りの２辺も熱封緘し袋状になった外装材に、エチレンカーボネート／ジエチルカーボネート／ジメチルカーボネート＝１／１／１（質量比）の混合溶液にＬｉＰＦ６を１Ｍになるように加えた電解液を２ｍｌ注入したパウチを６０℃で２４時間保管後、熱封緘１辺目を１５ｍｍ幅にカットし（図６を参照）、ヒートシール部の一端（電解液と接していた側の端部）からシール強度（Ｔ形はく離強さ）を、試験機（ＩＮＳＴＲＯＮ社製）を用いて連続的に測定した。試験は、ＪＩＳ  Ｋ６８５４に準じて、２３℃、５０％ＲＨ雰囲気下、剥離速度５０ｍｍ／分で行った。「シール強度」の項目と同様にして求めたバースト強度に基づき、以下の基準で評価した。
Ｓ：バースト強度が５０Ｎ／１５ｍｍ以上
Ａ：バースト強度が４５Ｎ／１５ｍｍ以上、５０Ｎ／１５ｍｍ未満
Ｂ：バースト強度が３５Ｎ／１５ｍｍ以上、４５Ｎ／１５ｍｍ未満
Ｃ：バースト強度が２５Ｎ／１５ｍｍ以上、３５Ｎ／１５ｍｍ未満
Ｄ：バースト強度が２５Ｎ／１５ｍｍ未満
【０２１５】
（デガッシングヒートシール強度（デガスヒートシール強度））
外装材を７５ｍｍ×１５０ｍｍにカットしたサンプルをシーラント層を内側にして３７．５ｍｍ×１５０ｍｍに２つ折りにした後（図７（ａ）を参照）、１５０ｍｍ辺と３７．５ｍｍ辺の一方をヒートシールし、製袋した。その後、パウチ内に、エチレンカーボネート／ジエチルカーボネート／ジメチルカーボネート＝１／１／１（質量比）の混合溶液にＬｉＰＦ６を１Ｍになるように加えた電解液を５ｍｌ注液し、３７．５ｍｍ辺の他方をヒートシールして、シール部ＤＳ１により密封されたパウチを得た。次いで、このパウチを６０℃で２４時間保管した後、電解液を含んだ状態でパウチ中央部を１０ｍｍ幅のシールバーで１９０℃、０．３ＭＰａ、２秒でヒートシールした（デガッシングヒートシール部ＤＳ２、図７（ｂ）を参照）。シール部を安定化させるため、常温で２４時間保管後、デガッシングヒートシール部ＤＳ２を含む領域を１５ｍｍ幅にカットし（図７（ｃ）を参照）、デガッシングヒートシール部の一端（電解液と接していた側の端部）からシール強度（Ｔ形はく離強さ）を、試験機（ＩＮＳＴＲＯＮ社製）を用いて測定した。試験は、ＪＩＳ  Ｋ６８５４に準じて、２３℃、５０％ＲＨ雰囲気下、剥離速度５０ｍｍ／分で行った。「シール強度」の項目と同様にして求めたバースト強度に基づき、以下の基準で評価した。
Ｓ：バースト強度が４５Ｎ／１５ｍｍ以上
Ａ：バースト強度が４０Ｎ／１５ｍｍ以上、４５Ｎ／１５ｍｍ未満
Ｂ：バースト強度が３０Ｎ／１５ｍｍ以上、４０Ｎ／１５ｍｍ未満
Ｃ：バースト強度が２０Ｎ／１５ｍｍ以上、３０Ｎ／１５ｍｍ未満
Ｄ：バースト強度が２０Ｎ／１５ｍｍ未満
【０２１６】
（デガッシングヒートシール後の絶縁性（デガス絶縁））
外装材を１２０ｍｍ×２００ｍｍにカットしたサンプル４０を、シーラント層が成型機の凸部に接するように冷間成型用金型にセットし、成型速度１５ｍｍ／秒で２．０ｍｍの深絞りを行って深絞り部４１を形成した後、１２０ｍｍ×１００ｍｍに２つ折りにした（図８（ａ）を参照）。次いで、タブ４２とタブシーラント４３とを間に挟んだ状態で１００ｍｍの上辺部４４をヒートシールした後（図８（ｂ）を参照）、１２０ｍｍの側辺部４５をヒートシールして製袋した（図８（ｃ）を参照）。その後、電極を接触させるために、サンプル４０の外層の一部を削って金属箔層の露出部４６を形成した（図８（ｄ）を参照）。次いで、パウチ内に、エチレンカーボネート／ジエチルカーボネート／ジメチルカーボネート＝１／１／１（質量比）の混合溶液にＬｉＰＦ６を１Ｍになるように加えた電解液を５ｍｌ注液し、１００ｍｍの下辺部４７をヒートシールにて封止した（図８（ｅ）を参照）。その後、このパウチを平置きした状態で、６０℃で２４時間放置し、ヒートシールした下辺部４７よりも内側の部分４８を、電解液を噛み込んだ状態で１９０℃、０．３ＭＰａ（面圧）、２秒でデガッシングヒートシールした（図８（ｆ）を参照）。次いで、タブ４２と金属箔層の露出部４６に電極４９ａ，４９ｂをそれぞれ接続し、耐電圧・絶縁抵抗試験器（ＫＩＫＵＳＵＩ製、「ＴＯＳ９２０１」）を用いて２５Ｖを印加し、そのときの抵抗値を測定した（図８（ｇ）を参照）。抵抗値が１５ＭΩ未満となったサンプルに関して、引き続き２５Ｖで２時間印加を行い、絶縁低下箇所の特定を行った。長時間印加を行うことで、金属箔と電解液の反応物が絶縁低下箇所から析出するため、低下箇所を特定できる。金型には、成型エリアが８０ｍｍ×７０ｍｍ（角筒型）、パンチコーナーラジアス（ＲＣＰ）が１．０ｍｍのものを用いた。その結果に基づき、以下の基準で評価した。
Ａ：抵抗値が２００ＭΩ以上
Ｂ：抵抗値が１００ＭΩ以上２００ＭΩ未満
Ｃ：抵抗値が１５ＭΩ以上１００ＭΩ未満
Ｄ：抵抗値が１５ＭΩ未満
【０２１７】
以上のようにして評価した、（Ｂ）成分の収縮比及びアスペクト比、シール強度、電解液ラミネート強度、電解液シール強度、デガスヒートシール強度、並びにデガス絶縁の結果を、シーラント層全体を基準としたときの（Ｂ）成分及び（Ｃ）成分の含有量とともに下記表２に示す。下記表２において、各評価結果にＤ評価がないものは、総合的な品質が優れていると言える。
【０２１８】
【表２】
2019096469.tif 000004
【０２１９】
図９は、実施例７で得られた蓄電装置用外装材におけるシーラント層のＶＤ方向及びＭＤ方向に沿った断面のＳＥＭ画像であり、（ａ）が１９０℃で３０秒間加熱する前の画像であり、（ｂ）が１９０℃で３０秒間加熱した後の画像である。図９（ａ）において確認される各層は、上から金属箔層１３、加熱前のＡＬ側層（シーラント層１６ａ）、及び加熱前の最内層（シーラント層１６ｂ）である。加熱前の断面を示す図９（ａ）からは、ＡＬ側層及び最内層に、それぞれ灰色で示される（Ａ）成分の存在領域１６２ａ，１６２ｂと、白色で示される（Ｂ）成分の存在領域１６４ａ，１６４ｂとが確認できる。図９（ａ）からはさらに、（Ｂ）成分の存在領域１６４ａ，１６４ｂはＭＤ方向に引き伸ばされている様子が確認できる。図９（ｂ）において確認される各層は、上から金属箔層１３、加熱後のＡＬ側層（加熱後のシーラント層１６ｈａ）、及び加熱後の最内層（加熱後のシーラント層１６ｈｂ）である。加熱後の断面を示す図９（ｂ）からは、ＡＬ側層１６ｈａ及び最内層１６ｈｂに、それぞれ灰色で示される（Ａ）成分の存在領域１６２ｈａ，１６２ｈｂと、白色で示される（Ｂ）成分の存在領域１６４ｈａ，１６４ｈｂとが確認できる。また、図９（ａ）と図９（ｂ）とを比較すると、加熱後の（Ｂ）成分の存在領域１６４ｈａ，１６４ｈｂが加熱前と比べてＭＤ方向に少し収縮している様子が確認できる。しかし、収縮比は０．６３と大きく、収縮の程度は小さいといえる。
【０２２０】
また、表２に示した結果から明らかなように、実施例１〜１４で得られた蓄電装置用外装材では、収縮率が０．２０以上である低収縮性シーラント層を有することから、いずれもデガッシングヒートシール後の絶縁性に優れることが確認された。さらに、実施例１〜１４の外装材は、電解液ラミネート強度、電解液ヒートシール強度、デガッシングヒートシール強度においても十分な性能を有していることが確認された。これに対し、比較例１の外装材では、シール強度及び絶縁性に劣ることが確認された。
【符号の説明】
【０２２１】
１０，２０，３０…蓄電装置用外装材、１１…基材層、１２…第１の接着剤層、１３…金属箔層、１４…腐食防止処理層、１６…シーラント層、１６ａ…第１のシーラント層、１６ｂ…第２のシーラント層、１６ｃ…第３のシーラント層、１６ｈ…加熱後のシーラント層、１７…第２の接着剤層、１６２…ポリプロピレン系樹脂の存在領域、１６４…非相溶系成分の存在領域、１６４ｈ…加熱後の非相溶系成分の存在領域、ＤＳ１…シール部、ＤＳ２…デガッシングヒートシール部。
【図１】
2019096469.tif 000005
【図２】
2019096469.tif 000006
【図３】
2019096469.tif 000007
【図４】
2019096469.tif 000008
【図５】
2019096469.tif 000009
【図６】
2019096469.tif 000010
【図７】
2019096469.tif 000011
【図８】
2019096469.tif 000012
【図９】
2019096469.tif 000013